(57)【要約】      （修正有）【課題】バッテリー及び電極の提供。【解決手段】２つの電極と電解質とを含んでいてもよく、少なくとも１つの電極はさらに、ナノスケール網状構造が形成されるように、１つ又は複数の第２のカーボンナノチューブに電気的に接続された１つ又は複数の第１のカーボンナノチューブを含み、１つ又は複数の第２のカーボンナノチューブの少なくとも１つは、１つ又は複数の第２のカーボンナノチューブの別のカーボンナノチューブに電気接触しているナノスケールコーティング付き網状構造を含む、バッテリー。【選択図】図１
2019036550.tif 000002
【特許請求の範囲】
【請求項１】
ナノスケール網状構造が形成されるように、１つ又は複数の第２のカーボンナノチューブに電気的に接続された１つ又は複数の第１のカーボンナノチューブであって、１つ又は複数の第２のカーボンナノチューブの少なくとも１つが１つ又は複数の第２のカーボンナノチューブの別のカーボンナノチューブに電気接触している、１つ又は複数の第１のカーボンナノチューブと、
ナノスケールコーティング付き網状構造が形成されるように、１つ又は複数の第１のカーボンナノチューブの少なくとも一部を覆い且つ１つ又は複数の第２のカーボンナノチューブは覆わない活物質コーティングと
を含む、ナノスケールコーティング付き網状構造
を含む電極。
【請求項２】
１つ又は複数の第１のカーボンナノチューブ及び１つ又は複数の第２のカーボンナノチューブを電解質から隔離するように、活物質コーティングが、１つ又は複数の第１のカーボンナノチューブの少なくとも一部から１つ又は複数の第２のカーボンナノチューブの少なくとも一部に再分布されており、、活物質コーティングが、１つ又は複数の第２のカーボンナノチューブ同士の電気接続を妨げない、請求項１に記載の電極。
【請求項３】
１つ又は複数の第１のカーボンナノチューブ及び１つ又は複数の第２のカーボンナノチューブが、カーボンナノチューブのランダムな相互貫入網状構造を形成する、請求項１に記載の電極。
【請求項４】
１つ又は複数の第１のカーボンナノチューブ及び１つ又は複数の第２のカーボンナノチューブが、ナノスケールコーティング付き網状構造の最大で５０重量％を構成し、活物質コーティングが、ナノスケールコーティング付き網状構造の少なくとも５０重量％を構成する、請求項１に記載の電極。
【請求項５】
活物質コーティングが、ナノスケールコーティング付き網状構造の少なくとも７０重量％を構成する、請求項１に記載の電極。
【請求項６】
活物質コーティングが、ナノスケールコーティング付き網状構造の少なくとも８０重量％を構成する、請求項１に記載の電極。
【請求項７】
ナノスケールコーティング付き網状構造が、５０から９０体積％の気孔率を有する、請求項１に記載の電極。
【請求項８】
活物質コーティングが、電気活性剤を含む、請求項１に記載の電極。
【請求項９】
活物質コーティングが、Ｎｉ、Ｚｎ、Ｃｄ、Ｆｅ、Ｐｂ、Ｍｎ、Ｃｏ、Ａｇ、Ａｌ、又はＭｇの化合物を含む、請求項１に記載の電極。
【請求項１０】
活物質コーティングが、Ｎｉ又はＺｒの化合物を含む、請求項１に記載の電極。
【請求項１１】
１つ若しくは複数の第１のカーボンナノチューブの少なくとも一部又は１つ若しくは複数の第２のカーボンナノチューブの一部が集電体を含む、請求項１に記載の電極。
【請求項１２】
２つの電極と、
電解質と
を含むバッテリーであって、少なくとも１つの電極が、
ナノスケール網状構造が形成されるように、１つ又は複数の第２のカーボンナノチューブに電気的に接続された１つ又は複数の第１のカーボンナノチューブであり、１つ又は複数の第２のカーボンナノチューブの少なくとも１つが１つ又は複数の第２のカーボンナノチューブの別のカーボンナノチューブに電気接触している、１つ又は複数の第１のカーボンナノチューブと、
１つ又は複数の第１のカーボンナノチューブの部分及び１つ又は複数の第２のカーボンナノチューブの部分を覆うように分布させた活物質コーティングであり、１つ又は複数の第２のカーボンナノチューブうちの複数が、活物質コーティングの下で他の第２のカーボンナノチューブと電気連絡している活物質コーティングと
を含むナノスケールコーティング付き網状構造
を含む、上記バッテリー。
【請求項１３】
周囲条件で、１Ｃレートで放電した場合に、理論電圧の８０％超のセル電圧を有し、及び／又は２Ｃレートで再充電した場合に、９５％超の再充電効率を有する、請求項１２に記載のバッテリー。
【請求項１４】
電解質が水溶液を含む、請求項１２に記載のバッテリー。
【請求項１５】
電解質が、ｐＨ１２．５未満の溶液を含む、請求項１２に記載のバッテリー。
【請求項１６】
活物質コーティングが、Ｚｎ、Ｃｄ、Ｃｏ、Ｎｉ、Ｆｅ、Ｐｂ、Ａｌ、Ｍｎ、又はＡｇの化合物を含む、請求項１２に記載のバッテリー。
【請求項１７】
第２の電極をさらに含み、第１の電極が、少なくともＮｉの化合物を含む活物質を含み、第２の電極が、少なくともＺｎの化合物を含む活物質を含み、電解質が水溶液を含む、請求項１２に記載のバッテリー。
【請求項１８】
２つの電極が非対称電極である、請求項１２に記載のバッテリー。
【請求項１９】
ナノスケール網状構造が形成されるように、１つ又は複数の第２のカーボンナノチューブに電気的に接続された１つ又は複数の第１のカーボンナノチューブであり、１つ又は複数の第２のカーボンナノチューブの少なくとも１つが１つ又は複数の第２のカーボンナノチューブの別のカーボンナノチューブに電気接触している、１つ又は複数の第１のカーボンナノチューブ、及び
１つ又は複数の第１のカーボンナノチューブの部分及び１つ又は複数の第２のカーボンナノチューブの部分を覆うように分布させた活物質コーティングであり、１つ又は複数の第２のカーボンナノチューブのうちの複数が、活物質コーティングの下で他の第２のカーボンナノチューブと電気連絡している活物質コーティング
を含むナノスケールコーティング付き網状構造
を含む第１の電極と、
第２の電極と、
電解質と
を含む電気化学キャパシター。
【請求項２０】
第１の電極及び第２の電極が非対称電極である、請求項１９に記載の電気化学キャパシター。
【請求項２１】
電解質が水溶液を含む、請求項１９に記載の電気化学キャパシター。
【請求項２２】
電解質が、ｐＨ１２．５未満の溶液を含む、請求項１９に記載の電気化学キャパシター。
【請求項２３】
活物質コーティングが、Ｚｎ、Ｃｄ、Ｃｏ、Ｎｉ、Ｆｅ、Ｐｂ、Ａｌ、Ｍｎ、又はＡｇの化合物を含む、請求項１９に記載の電気化学キャパシター。
【請求項２４】
活物質コーティングが、Ｎｉ又はＺｎの化合物を含む、請求項１９に記載の電気化学キャパシター。
【請求項２５】
電極の化学的性質が異なる２つの電極を含むバッテリーであって、
前記電極のうちの１つがカーボンナノチューブ（ＣＮＴ）を含み、前記ＣＮＴ含有電極が５０％超の気孔率を有し、前記ＣＮＴ電極が２５重量％未満のＣＮＴを含み、前記バッテリーが、周囲条件で、１Ｃレートで放電した場合に、理論電圧の８０％超のセル電圧を有し、前記バッテリーが、２Ｃレートで再充電した場合に、９５％超の再充電効率を有する、上記バッテリー。
【請求項２６】
ナノチューブ含有電極が、６０％超の気孔率を有する、請求項２５に記載のバッテリー。
【請求項２７】
ナノチューブ含有電極が、７０％超の気孔率を有する、請求項２５に記載のバッテリー。
【請求項２８】
ナノチューブ含有電極が、８０％超の気孔率を有する、請求項２５に記載のバッテリー。
【請求項２９】
ナノチューブ含有電極が、２０重量％未満のＣＮＴを有する、請求項２５に記載のバッテリー。
【請求項３０】
ナノチューブ含有電極が、１５重量％未満のＣＮＴを有する、請求項２５に記載のバッテリー。
【請求項３１】
ナノチューブ含有電極が、１０重量％未満のＣＮＴを有する、請求項２５に記載のバッテリー。
【請求項３２】
周囲条件で、１Ｃレートで放電した場合に、理論電圧の８５％超のセル電圧を有する、請求項２５に記載のバッテリー。
【請求項３３】
周囲条件で、１Ｃレートで放電した場合に、理論電圧の９０％超のセル電圧を有する、請求項２５に記載のバッテリー。
【請求項３４】
周囲条件で、１Ｃレートで放電した場合に、理論電圧の９５％超のセル電圧を有する、請求項２５に記載のバッテリー。
【請求項３５】
２Ｃレートで再充電した場合に、９８％超の再充電効率を有する、請求項２５に記載のバッテリー。
【請求項３６】
２Ｃレートで再充電した場合に、９９％超の再充電効率を有する、請求項２５に記載のバッテリー。
【請求項３７】
電解質をさらに含み、電解質が水溶液を含む、請求項２５に記載のバッテリー。
【請求項３８】
電解質が、ｐＨ１２．５未満の溶液を含む、請求項３７に記載のバッテリー。
【請求項３９】
電解質が、Ｋ２ＣＯ３を含有する電解質を含む、請求項３７に記載のバッテリー。
【請求項４０】
ナノチューブ含有電極が、ＣＮＴとは別に集電体を含まない、請求項２５に記載のバッテリー。
【請求項４１】
２つの電極の一方の電極が、Ｎｉ化合物を含有する電極を含み、２つの電極の他方の電極が、Ｚｎ化合物を含有する電極を含み、ＣＮＴ含有電極が、Ｎｉ化合物を含有する電極又はＺｎ化合物を含有する電極である、請求項２５に記載のバッテリー。
【請求項４２】
第１の電極を提供するステップであり、第１の電極を形成するステップが、
第１のカーボンナノチューブを提供するステップ、
第２のカーボンナノチューブを提供するステップ、
コーティング付きカーボンナノチューブが形成されるように第１のカーボンナノチューブをナノスケール物質でコーティングするステップ、
コーティング付きカーボンナノチューブ及び第２のカーボンナノチューブの網状構造を形成するステップ、
第１の電解質を提供するステップ、及び
第１の電極が形成されるようにナノスケール物質を第１の電解質中で網状構造上に再分布させるステップ
を含む、第１の電極を提供するステップと、
第２の電解質を提供するステップと、
第２の電極を提供するステップと、
バッテリーが形成されるように第１及び第２の電極を第２の電解質中に設けるステップと
を含み、第１の電解質及び第２の電解質が異なる電解質である、
バッテリーを形成する方法。
【請求項４３】
第１のカーボンナノチューブをナノスケール物質でコーティングするステップが、第１のカーボンナノチューブを電気化学的に活性なナノスケール固体物質でコーティングするステップを含む、請求項４２に記載の方法。
【請求項４４】
第１のカーボンナノチューブを電気化学的に活性なナノスケール固体物質でコーティングするステップが、第１のカーボンナノチューブを、Ｎｉ、Ｚｎ、Ｃｄ、Ｆｅ、Ｐｂ、Ｍｎ、Ｃｏ、Ａｇ、Ａｌ、又はＭｇの化合物でコーティングするステップを含む、請求項４３に記載の方法。
【請求項４５】
第１のカーボンナノチューブを電気化学的に活性なナノスケール固体物質でコーティングするステップが、第１のカーボンナノチューブを、水酸化物、炭酸塩、フッ化物、硫酸塩、シュウ酸塩、リン酸塩の１種又は複数でコーティングするステップを含む、請求項４３に記載の方法。
【請求項４６】
第１のカーボンナノチューブをナノスケール物質でコーティングするステップが、ナノスケール物質を溶液から第１のカーボンナノチューブ上に堆積させるステップを含む、請求項４２に記載の方法。
【請求項４７】
第１の電解質及び／又は第２の電解質を提供するステップが、水性のイオン伝導性電解質を提供するステップを含む、請求項４２に記載の方法。
【請求項４８】
第２の電解質を提供するステップが、ｐＨレベルが７から１２．５の間である電解質を提供するステップを含む、請求項４２に記載の方法。
【請求項４９】
第２の電解質を提供するステップが、炭酸塩、フッ化物、リン酸塩、及び／又は硫酸塩を含有する電解質を提供するステップを含む、請求項４２に記載の方法。
【請求項５０】
第２の電解質を提供するステップが、Ｋ２ＣＯ３、Ｋ２ＳＯ４、ＫＦ、ＮａＦ、及び／又はＫ３ＰＯ４を含有する電解質を提供するステップを含む、請求項４２に記載の方法。
【請求項５１】
固体形態の酸化物、水酸化物、又は炭酸塩の１種又は複数を、第１のカーボンナノチューブを提供するステップに、第２のカーボンナノチューブを提供するステップに、又はコーティング付きカーボンナノチューブが形成されるように第１のカーボンナノチューブをナノスケール物質でコーティングするステップに提供するステップをさらに含む、請求項４２に記載の方法。
【請求項５２】
固体形態の酸化物、水酸化物、又は炭酸塩の１種又は複数を提供するステップが、固体形態のＭｇ又はＣａの酸化物、水酸化物、又は炭酸塩の１種又は複数を提供するステップを含む、請求項５１に記載の方法。
【請求項５３】
固体形態の酸化物、水酸化物、又は炭酸塩の１種又は複数を提供するステップが、固体形態のＭｇ（ＯＨ）２又はＣａ（ＯＨ）２を提供するステップを含む、請求項５１に記載の方法。
【請求項５４】
固体形態の酸化物、水酸化物、又は炭酸塩の１種又は複数を提供するステップが、固体形態の酸化物、水酸化物、又は炭酸塩を、第１のカーボンナノチューブ、第２のカーボンナノチューブ、又は第１のカーボンナノチューブ及び第２のカーボンナノチューブの両方の上に堆積させるステップを含む、請求項５１に記載の方法。
【請求項５５】
固体形態の酸化物、水酸化物、又は炭酸塩の１種又は複数を提供するステップが、
固体形態の酸化物、水酸化物、若しくは炭酸塩の１種若しくは複数を、第１のカーボンナノチューブの表面、若しくはナノスケール物質の表面に堆積させるステップ、又は
固体形態の酸化物、水酸化物、若しくは炭酸塩の１種若しくは複数と、ナノスケール物質とを、第１のカーボンナノチューブ上に同時に堆積させるステップ
を含む、請求項５１に記載の方法。
【請求項５６】
第１の電極を提供するステップであり、第１の電極を形成するステップが、
第１のカーボンナノチューブを提供するステップ、
第２のカーボンナノチューブを提供するステップ、
コーティング付きカーボンナノチューブが形成されるように第１のカーボンナノチューブをナノスケール物質でコーティングするステップ、
コーティング付きカーボンナノチューブ及び第２のカーボンナノチューブの網状構造を第１の電解質中で形成するステップ、
第１の電解質を提供するステップ、及び
第１の電極が形成されるようにナノスケール物質を第１の電解質中で網状構造上に再分布させるステップ
を含む、第１の電極を提供するステップと、
第２の電解質を提供するステップと、
第２の電極を提供するステップと、
バッテリーが形成されるように第１及び第２の電極を第２の電解質中に設けるステップと
を含み、第１の電解質及び第２の電解質が異なる電解質であり、第１の電解質及び第２の電解質が水性のイオン伝導性電解質を含む、
バッテリーを形成する方法。
【請求項５７】
第２の電解質を提供するステップが、ｐＨレベルが７から１２．５の間である電解質を提供するステップを含む、請求項５６に記載の方法。
【請求項５８】
第２の電解質を提供するステップが、ｐＨレベルが９から１１．５の間である電解質を提供するステップを含む、請求項５６に記載の方法。
【請求項５９】
第２の電解質を提供するステップが、炭酸塩、フッ化物、リン酸塩、及び／又は硫酸塩を含有する電解質を提供するステップを含む、請求項５６に記載の方法。
【請求項６０】
第２の電解質を提供するステップが、Ｋ２ＣＯ３、Ｋ２ＳＯ４、ＫＦ、ＮａＦ、及び／又はＫ３ＰＯ４を含有する電解質を提供するステップを含む、請求項５６に記載の方法。
【請求項６１】
第１のカーボンナノチューブを提供するステップに、第２のカーボンナノチューブを提供するステップに、又はコーティング付きカーボンナノチューブが形成されるように第１のカーボンナノチューブをナノスケール物質でコーティングするステップに、局所バッファーを提供するステップをさらに含む、請求項５６に記載の方法。
【請求項６２】
局所バッファーを提供するステップが、固体形態の酸化物、水酸化物、又は炭酸塩を提供するステップを含む、請求項６１に記載の方法。
【請求項６３】
局所バッファーを提供するステップが、固体形態のＭｇ又はＣａの酸化物、水酸化物、又は炭酸塩を提供するステップを含む、請求項６１に記載の方法。
【請求項６４】
局所バッファーを提供するステップが、固体形態のＭｇ（ＯＨ）２又はＣａ（ＯＨ）２を提供するステップを含む、請求項６１に記載の方法。
【請求項６５】
局所バッファーを提供するステップが、固体形態の酸化物、水酸化物、又は炭酸塩を、第１のカーボンナノチューブ、第２のカーボンナノチューブ、又は第１のカーボンナノチューブ及び第２のカーボンナノチューブの両方の上に堆積させるステップを含む、請求項６１に記載の方法。
【請求項６６】
局所バッファーを提供するステップが、
固体形態の酸化物、水酸化物、若しくは炭酸塩の１種若しくは複数を、第１のカーボンナノチューブの表面若しくはナノスケール物質の表面に堆積させるステップ、又は
固体形態の酸化物、水酸化物、若しくは炭酸塩の１種若しくは複数と、ナノスケール物質とを、第１のカーボンナノチューブ上に同時に堆積させるステップ
を含む、請求項６１に記載の方法。
【請求項６７】
第１の電極を提供するステップであり、第１の電極を形成するステップが、
第１のカーボンナノチューブを提供するステップ、
第２のカーボンナノチューブを提供するステップ、
コーティング付きカーボンナノチューブが形成されるように第１のカーボンナノチューブをナノスケール物質でコーティングするステップ、
コーティング付きカーボンナノチューブ及び第２のカーボンナノチューブの網状構造を形成するステップ、
第１の電解質を提供するステップ、及び
第１の電極が形成されるようにナノスケール物質を第１の電解質中で網状構造上に再分布させるステップ
を含む、第１の電極を提供するステップと、
第２の電解質を提供するステップと、
第２の電極を提供するステップと、
バッテリーが形成されるように第１及び第２の電極を第２の電解質中に設けるステップと
を含み、第１の電解質及び第２の電解質が異なる電解質であり、第２の電解質が、ｐＨレベルが７から１２．５の間である電解質を含む、
バッテリーを形成する方法。
【請求項６８】
第２の電解質を提供するステップが、ｐＨレベルが９から１１．５である電解質を提供するステップを含む、請求項６７に記載の方法。
【請求項６９】
第２の電解質を提供するステップが、炭酸塩、フッ化物、リン酸塩、及び／又は硫酸塩を含有する電解質を提供するステップを含む、請求項６７に記載の方法。
【請求項７０】
第２の電解質を提供するステップが、Ｋ２ＣＯ３、Ｋ２ＳＯ４、ＫＦ、ＮａＦ、及び／又はＫ３ＰＯ４を含有する電解質を提供するステップを含む、請求項６７に記載の方法。
【請求項７１】
第１のカーボンナノチューブを提供するステップに、第２のカーボンナノチューブを提供するステップに、又はコーティング付きカーボンナノチューブが形成されるように第１のカーボンナノチューブをナノスケール物質でコーティングするステップに、局所バッファーを提供するステップをさらに含む、請求項６７に記載の方法。
【請求項７２】
局所バッファーを提供するステップが、固体形態の酸化物、水酸化物、又は炭酸塩を提供するステップを含む、請求項７１に記載の方法。
【請求項７３】
局所バッファーを提供するステップが、固体形態のＭｇ又はＣａの酸化物、水酸化物、又は炭酸塩を提供するステップを含む、請求項７１に記載の方法。
【請求項７４】
局所バッファーを提供するステップが、固体形態のＭｇ（ＯＨ）２又はＣａ（ＯＨ）２を提供するステップを含む、請求項７１に記載の方法。
【請求項７５】
局所バッファーを提供するステップが、固体形態の酸化物、水酸化物、又は炭酸塩を、第１のカーボンナノチューブ、第２のカーボンナノチューブ、又は第１のカーボンナノチューブ及び第２のカーボンナノチューブの両方の上に堆積させるステップを含む、請求項７１に記載の方法。
【請求項７６】
局所バッファーを提供するステップが、
固体形態の酸化物、水酸化物、若しくは炭酸塩の１種若しくは複数を、第１のカーボンナノチューブの表面若しくはナノスケール物質の表面に堆積させるステップ、又は
固体形態の酸化物、水酸化物、若しくは炭酸塩の１種若しくは複数と、ナノスケール物質とを、第１のカーボンナノチューブ上に同時に堆積させるステップ
を含む、請求項７１に記載の方法。
【請求項７７】
第１のカーボンナノチューブを提供するステップと、
第２のカーボンナノチューブを提供するステップと、
コーティング付きカーボンナノチューブが形成されるように第１のカーボンナノチューブをナノスケール物質でコーティングするステップと、
局所バッファーを提供するステップと、
コーティング付きカーボンナノチューブ、第２のカーボンナノチューブ、及び局所バッファーの、網状構造を形成するステップと、
電解質を提供するステップと、
電極が形成されるようにナノスケール物質を電解質中で網状構造上に再分布させるステップと
を含む、電極を形成する方法。
【請求項７８】
局所バッファーを提供するステップが、固体形態の酸化物、水酸化物、又は炭酸塩を提供するステップを含む、請求項７７に記載の方法。
【請求項７９】
局所バッファーを提供するステップが、Ｍｇ又はＣａの酸化物、水酸化物、又は炭酸塩を提供するステップを含む、請求項７７に記載の方法。
【請求項８０】
局所バッファーを提供するステップが、Ｍｇ（ＯＨ）２又はＣａ（ＯＨ）２を提供するステップを含む、請求項７７に記載の方法。
【請求項８１】
第１のカーボンナノチューブをナノスケール物質でコーティングするステップが、第１のカーボンナノチューブを電気化学的に活性なナノスケール固体物質でコーティングするステップを含む、請求項７７に記載の方法。
【請求項８２】
第１のカーボンナノチューブを電気化学的に活性なナノスケール固体物質でコーティングするステップが、第１のカーボンナノチューブを、Ｎｉ、Ｚｎ、Ｃｄ、Ｆｅ、Ｐｂ、Ｍｎ、Ｃｏ、Ａｇ、Ａｌ、又はＭｇの化合物でコーティングするステップを含む、請求項８１に記載の方法。
【請求項８３】
第１のカーボンナノチューブを電気化学的に活性なナノスケール固体物質でコーティングするステップが、第１のカーボンナノチューブを、水酸化物、炭酸塩、フッ化物、硫酸塩、シュウ酸塩、リン酸塩の１種又は複数でコーティングするステップを含む、請求項８１に記載の方法。
【請求項８４】
第１のカーボンナノチューブをナノスケール物質でコーティングするステップが、ナノスケール物質を溶液から第１のカーボンナノチューブ上に堆積させるステップを含む、請求項７７に記載の方法。
【請求項８５】
電解質を提供するステップが、水性のイオン伝導性電解質を提供するステップを含む、請求項７７に記載の方法。
【請求項８６】
電解質を提供するステップが、ＫＯＨを含有する電解質を提供するステップを含む、請求項７７に記載の方法。
【請求項８７】
コーティング付きカーボンナノチューブ及び第２のカーボンナノチューブの網状構造を形成するステップが、
第１のカーボンナノチューブ及び第２のカーボンナノチューブが、網状構造の最大で５０重量％を構成し且つ網状構造の少なくとも５０重量％を構成するように、コーティング付きカーボンナノチューブ及び第２のカーボンナノチューブの網状構造を形成するステップ
を含む、請求項７７に記載の方法。
【請求項８８】
局所バッファーを提供するステップが、局所バッファーを、第１のカーボンナノチューブ、第２のカーボンナノチューブ、又は第１のカーボンナノチューブ及び第２のカーボンナノチューブの両方の上に堆積させるステップを含む、請求項７７に記載の方法。
【請求項８９】
局所バッファーを提供するステップが、
局所バッファーを、第１のカーボンナノチューブの表面若しくはナノスケール物質の表面に堆積させるステップ、又は
局所バッファーとナノスケール物質とを、第１のカーボンナノチューブ上に同時に堆積させるステップ
を含む、請求項８８に記載の方法。
【請求項９０】
第１の電極を提供するステップであり、第１の電極を形成するステップが、
第１のカーボンナノチューブを提供するステップ、
第２のカーボンナノチューブを提供するステップ、
コーティング付きカーボンナノチューブが形成されるように第１のカーボンナノチューブをナノスケール物質でコーティングするステップ、
局所バッファーを提供するステップ、
コーティング付きカーボンナノチューブ、第２のカーボンナノチューブ、及び局所バッファーの、網状構造を形成するステップ、
第１の電解質を提供するステップ、及び
第１の電極が形成されるようにナノスケール物質を第１の電解質中で網状構造上に再分布させるステップ
を含む、第１の電極を提供するステップと、
第２の電極を提供するステップと、
バッテリーが形成されるように第１及び第２の電極を第２の電解質中に設けるステップと
を含み、局所バッファーを提供するステップが、固体形態の酸化物、水酸化物、又は炭酸塩を提供するステップを含む、
バッテリーを形成する方法。
【請求項９１】
局所バッファーを提供するステップが、Ｍｇ又はＣａの酸化物、水酸化物、又は炭酸塩を提供するステップを含む、請求項９０に記載の方法。
【請求項９２】
局所バッファーを提供するステップが、Ｍｇ（ＯＨ）２又はＣａ（ＯＨ）２を提供するステップを含む、請求項９０に記載の方法。
【請求項９３】
第１のカーボンナノチューブをナノスケール物質でコーティングするステップが、第１のカーボンナノチューブを電気化学的に活性なナノスケール固体物質でコーティングするステップを含む、請求項９０に記載の方法。
【請求項９４】
第１のカーボンナノチューブをナノスケール物質でコーティングするステップが、ナノスケール物質を溶液から第１のカーボンナノチューブ上に堆積させるステップを含む、請求項９０に記載の方法。
【請求項９５】
第１の電解質及び／又は第２の電解質を提供するステップが、水性のイオン伝導性電解質を提供するステップを含む、請求項９０に記載の方法。
【請求項９６】
第２の電解質を提供するステップが、ｐＨレベルが７から１２．５の間である中性電解質を提供するステップを含む、請求項９０に記載の方法。
【請求項９７】
第２の電解質を提供するステップが、ｐＨレベルが９から１１．５の間である中性電解質を提供するステップを含む、請求項９０に記載の方法。
【請求項９８】
第２の電解質を提供するステップが、炭酸塩、フッ化物、リン酸塩、及び／又は硫酸塩を含有する電解質を提供するステップを含む、請求項９０に記載の方法。
【請求項９９】
第２の電解質を提供するステップが、Ｋ２ＣＯ３、Ｋ２ＳＯ４、ＫＦ、ＮａＦ、及び／又はＫ３ＰＯ４を含有する電解質を提供するステップを含む、請求項９０に記載の方法。
【請求項１００】
局所バッファーを提供するステップが、局所バッファーを、第１のカーボンナノチューブ、第２のカーボンナノチューブ、又は第１のカーボンナノチューブ及び第２のカーボンナノチューブの両方の上に堆積させるステップを含む、請求項９０に記載の方法。
【請求項１０１】
局所バッファーを提供するステップが、
局所バッファーを、第１のカーボンナノチューブの表面若しくはナノスケール物質の表面に堆積させるステップ、又は
局所バッファーとナノスケール物質とを、第１のカーボンナノチューブ上に同時に堆積させるステップ
を含む、請求項１００に記載の方法。
【請求項１０２】
ナノスケール網状構造が形成されるように、１本又は複数の第２のナノファイバーに電気的に接続された１本又は複数の第１のナノファイバーであって、１本又は複数の第２のナノファイバーの少なくとも１本が１本又は複数の第２のナノファイバーの別のファイバーに電気接触している、１本又は複数の第１のナノファイバーと、
ナノスケールコーティング付き網状構造が形成されるように、１本又は複数の第１のナノファイバーの少なくとも一部を覆い且つ１本又は複数の第２のナノファイバーは覆わない電気活性剤と
を含む、ナノスケールコーティング付き網状構造を含み、
ナノスケールコーティング付き網状構造がナノファイバー電極である、
ナノファイバー電極。
【発明の詳細な説明】
【技術分野】
【０００１】
バッテリーの使用がますます増加するにつれて、消費者は、そのバッテリーからの電荷容量と同様に充放電速度に関して、より良好な性能を望んでいる。
【背景技術】
【０００２】
カーボンナノチューブ（及び他のナノサイズ物体）は、供給が増大するにつれて、製造においてより一般的になってきている。しかし、カーボンナノチューブをコーティングするための方法は、従来のコーティング技法に限定されていることから、特にコーティングの前にカーボンナノチューブが網状構造化（ｎｅｔｗｏｒｋｅｄ）された場合に、不均一なコーティング特性をもたらす。
【発明の概要】
【課題を解決するための手段】
【０００３】
本明細書では、高速充放電特性（ｆａｓｔ  ｃｈａｒｇｉｎｇ  ａｎｄ  ｄｉｓｃｈａｒｇｉｎｇ  ｐｒｏｐｅｒｔｉｅｓ）をもたらすことができる高電力密度と、増大した容量として反映させることができる高エネルギー密度との両方を有することができる、高速フィブリルバッテリーが提供される。高速充放電特性は、導電性（ｃｏｎｄｕｃｔｉｖｅ）ナノファイバー及びナノスケール活物質を利用して集電体と活物質（例えば、ナノスケール活物質）との間の距離が短い電極を得ることによって得ることができる。高電荷容量は、より多くの量の活物質を保持するために、高表面積担体（例えば、ナノファイバー）を利用し、大きな連続した多孔率を有する網状構造が生成されることによって得ることができる。
【０００４】
本明細書では、ナノスケール網状構造が形成されるように、１つ又は複数の第２のカーボンナノチューブに電気的に接続された１つ又は複数の第１のカーボンナノチューブであって、１つ又は複数の第２のカーボンナノチューブの少なくとも１つが１つ又は複数の第２のカーボンナノチューブの別のカーボンナノチューブに電気接触している、１つ又は複数の第１のカーボンナノチューブを含む、ナノスケールコーティング付き網状構造（ｎａｎｏ−ｓｃａｌｅ  ｃｏａｔｅｄ  ｎｅｔｗｏｒｋ）を含む電極も提供される。電極は、ナノスケールコーティング付き網状構造が形成されるように、１つ又は複数の第１のカーボンナノチューブの少なくとも一部を覆い且つ１つ又は複数の第２のカーボンナノチューブは覆わない活物質コーティングをさらに含む。
【０００５】
本明細書では、２つの電極と；電解質とを含むバッテリーであって、少なくとも１つの電極がさらに：ナノスケール網状構造が形成されるように、１つ又は複数の第２のカーボンナノチューブに電気的に接続された１つ又は複数の第１のカーボンナノチューブであり、１つ又は複数の第２のカーボンナノチューブの少なくとも１つが１つ又は複数の第２のカーボンナノチューブの別のカーボンナノチューブに電気接触している、１つ又は複数の第１のカーボンナノチューブを含む、ナノスケールコーティング付き網状構造を含むバッテリーも提供される。バッテリーはさらに、１つ又は複数の第１のカーボンナノチューブの部分及び１つ又は複数の第２のカーボンナノチューブの部分を覆うように分布させた活物質コーティングであって、１つ又は複数の第２のカーボンナノチューブのうちの複数が、活物質コーティングの下で他の第２のカーボンナノチューブと電気連絡（ｅｌｅｃｔｒｉｃａｌ  ｃｏｍｍｕｎｉｃａｔｉｏｎ）している活物質コーティングを含む。
【０００６】
本明細書では、ナノスケール網状構造が形成されるように、１つ又は複数の第２のカーボンナノチューブに電気的に接続された１つ又は複数の第１のカーボンナノチューブをさらに含むナノスケールコーティング付き網状構造を含む第１の電極を含む電気化学キャパシターも提供される。電気化学キャパシターは、１つ又は複数の第２のカーボンナノチューブの別のカーボンナノチューブに電気接触している１つ又は複数の第２のカーボンナノチューブの少なくとも１つと；１つ又は複数の第１のカーボンナノチューブの部分及び１つ又は複数の第２のカーボンナノチューブの部分を覆うように分布させた活物質コーティングとを有する。電気化学キャパシターは、活物質コーティングの下で他の第２のカーボンナノチューブに電気連絡している１つ又は複数の第２のカーボンナノチューブのうちの複数；第２の電極；及び電解質も有する。
【０００７】
本明細書では、電極の化学的性質が異なる２つの電極を含むバッテリーであって、前記電極のうちの１つがカーボンナノチューブ（ＣＮＴ：ｃａｒｂｏｎ  ｎａｎｏｔｕｂｅ）をさらに含み、前記ＣＮＴ含有電極が５０％超の気孔率を有するバッテリーも提供される。バッテリーのＣＮＴ電極は、２５重量％未満のＣＮＴをさらに含む。バッテリーは、周囲条件で、１Ｃレートで放電した場合に、理論電圧の８０％超の高いセル電圧を有し、前記バッテリーは、２Ｃレートで再充電した場合に、９５％超の高い再充電効率を有する。
【０００８】
本明細書では、第１の電極を提供するステップであって、第１の電極を形成するステップがさらに：第１のカーボンナノチューブを提供するステップ；第２のカーボンナノチューブを提供するステップ；コーティング付きカーボンナノチューブが形成されるように第１のカーボンナノチューブをナノスケール物質でコーティングするステップとを含む第１の電極を提供するステップを含む、バッテリーを形成する方法も提供される。方法はさらに、コーティング付きカーボンナノチューブ及び第２のカーボンナノチューブの網状構造を形成するステップと；第１の電解質を提供するステップと；第１の電極が形成されるようにナノスケール物質を第１の電解質中で網状構造上に再分布させるステップとを含む。方法はさらに、第２の電解質を提供するステップと；第２の電極を提供するステップと；バッテリーが形成されるように第１及び第２の電極を第２の電解質中に設けるステップとを含み、第１の電解質及び第２の電解質が異なる電解質である。
【０００９】
本明細書では、第１の電極を提供するステップであって、第１の電極を形成するステップがさらに：第１のカーボンナノチューブを提供するステップと；第２のカーボンナノチューブを提供するステップと；コーティング付きカーボンナノチューブが形成されるように第１のカーボンナノチューブをナノスケール物質でコーティングするステップとを含む第１の電極を提供するステップを含む、バッテリーを形成する方法も提供される。方法はさらに、コーティング付きカーボンナノチューブ及び第２のカーボンナノチューブの網状構造を第１の電解質中で形成するステップと；第１の電解質を提供するステップと；第１の電極が形成されるようにナノスケール物質を第１の電解質中で網状構造上に再分布させるステップとを含む。方法はさらに、第２の電解質を提供するステップと；第２の電極を提供するステップと；バッテリーが形成されるように第１及び第２の電極を第２の電解質中に設けるステップとを含み、第１の電解質及び第２の電解質が異なる電解質であり、第１の電解質及び第２の電解質が、水性のイオン伝導性（ｉｏｎｉｃａｌｌｙ  ｃｏｎｄｕｃｉｔｉｖｅ）電解質を含む。
【００１０】
本明細書では、第１の電極を提供するステップであって、第１の電極を形成するステップがさらに：第１のカーボンナノチューブを提供するステップと；第２のカーボンナノチューブを提供するステップと；コーティング付きカーボンナノチューブが形成されるように第１のカーボンナノチューブをナノスケール物質でコーティングするステップとを含む第１の電極を提供するステップを含む、バッテリーを形成する方法も提供される。方法はさらに、コーティング付きカーボンナノチューブ及び第２のカーボンナノチューブの網状構造を形成するステップと；第１の電解質を提供するステップと；第１の電極が形成されるようにナノスケール物質を第１の電解質中で網状構造上に再分布させるステップとを含む。方法はさらに、第２の電解質を提供するステップと；第２の電極を提供するステップと；バッテリーが形成されるように第１及び第２の電極を第２の電解質中に設けるステップとを含み、第１の電解質及び第２の電解質は異なる電解質であり、第２の電解質はさらに、ｐＨレベルが７から１２．５の間である電解質を含む。
【００１１】
本明細書では、第１のカーボンナノチューブを提供するステップと；第２のカーボンナノチューブを提供するステップと；コーティング付きカーボンナノチューブが形成されるように第１のカーボンナノチューブをナノスケール物質でコーティングするステップとを含む、電極を形成する方法も提供される。方法はさらに、局所バッファー（ｌｏｃａｌ  ｂｕｆｆｅｒ）を提供するステップと；コーティング付きカーボンナノチューブ、第２のカーボンナノチューブ、及び局所バッファーの、網状構造を形成するステップと；電解質を提供するステップと；電極が形成されるようにナノスケール物質を電解質中で網状構造上に再分布させるステップとを含む。
【００１２】
本明細書では、第１の電極を提供するステップであって、第１の電極を形成するステップがさらに：第１のカーボンナノチューブを提供するステップと；第２のカーボンナノチューブを提供するステップと；コーティング付きカーボンナノチューブが形成されるように第１のカーボンナノチューブをナノスケール物質でコーティングするステップとを含む第１の電極を提供するステップを含む、バッテリーを形成する方法も提供される。方法はさらに、局所バッファーを提供するステップと；コーティング付きカーボンナノチューブ、第２のカーボンナノチューブ、及び局所バッファーの、網状構造を形成するステップと；第１の電解質を提供するステップと；第１の電極が形成されるようにナノスケール物質を第１の電解質中で網状構造上に再分布させるステップとを含む。方法はさらに、第２の電極を提供するステップと；バッテリーが形成されるように第１及び第２の電極を第２に電解質中に設けるステップとを含み、局所バッファーを提供するステップがさらに、固体形態の酸化物、水酸化物、又は炭酸塩を提供するステップを含む。
【００１３】
本明細書に組み込まれ且つ一部を構成する添付図面は、本発明の実施形態を例示する。
【図面の簡単な説明】
【００１４】
【図１】活物質の担体（ｓｕｐｐｏｒｔ）として使用される、ナノファイバー及び太いファイバーを有するバルク体積（ｂｕｌｋ  ｖｏｌｕｍｅ）の、概略図である。
【００１５】
【図２】電極を形成することができる、例示的な方法の概略図である。
【００１６】
【図３Ａ】図２の例示的な方法によって電極を形成するための、例示的な図である。
【図３Ｂ】図２の例示的な方法によって電極を形成するための、例示的な図である。
【図３Ｃ】図２の例示的な方法によって電極を形成するための、例示的な図である。
【図３Ｄ】図２の例示的な方法によって電極を形成するための、例示的な図である。
【図３Ｅ】図２の例示的な方法によって電極を形成するための、例示的な図である。
【図３Ｆ】図２の例示的な方法によって電極を形成するための、例示的な図である。
【００１７】
【図３Ｇ】図２の例示的な方法からの電極を使用してバッテリーを形成するための、例示的な図である。
【００１８】
【図４】ナノファイバーの網状構造の、走査型電子顕微鏡（ＳＥＭ：Ｓｃａｎｎｉｎｇ  Ｅｌｅｃｔｒｏｎ  Ｍｉｃｒｏｓｃｏｐｅ）画像である。
【００１９】
【図５】ナノファイバー内に活物質を再分布させる前の、表面に活物質を含むナノファイバーのＳＥＭ画像である。
【００２０】
【図６】ナノファイバー内に活物質を再分布させた後の、表面に活物質を含むナノファイバーのＳＥＭ画像である。
【００２１】
【図７】図２の例示的な方法のステップの、例示的なフローチャートである。
【００２２】
【図８Ａ】活物質をナノファイバー中に再分布させた場合の、ナノファイバー及び活物質の例示的な図である。
【図８Ｂ】活物質をナノファイバー中に再分布させた場合の、ナノファイバー及び活物質の例示的な図である。
【００２３】
【図９】活物質を再分布させる前及び後の、例示的なナノファイバー−ナノスケール活物質電極に関する充放電の結果の、例示的なグラフ表示である。
【００２４】
【図１０】Ｎｉ化合物を含有する例示的なナノファイバー−ナノスケール電極に関する放電結果の、例示的なグラフ表示である。
【００２５】
【図１１】Ｚｎ化合物を含有する例示的なナノファイバー−ナノスケール電極に関する放電結果の、例示的なグラフ表示である。
【００２６】
【図１２】個別の電極（ｓｅｐａｒａｔｅ  ｅｌｅｃｔｒｏｄｅｓ）として２回の充放電サイクル、個別の電極として９回の充放電サイクル、及びバッテリーセル（即ち、電極を組み合わせたもの）として１８回の充放電サイクル後の、例示的なナノファイバー−ナノスケール電極に関する放電結果の、例示的なグラフ表示である。
【発明を実施するための形態】
【００２７】
下記の詳細な説明は、添付図面に言及する。異なる図面における同じ符号は、同じ又は類似の要素を特定することができる。また、下記の詳細な説明は、本発明の実施形態について述べており、本発明を限定するものではない。代わりに、本発明の範囲は、添付される特許請求の範囲及び均等物によって定義される。
【００２８】
Ａ．概説
【００２９】
本明細書に記述されるように、高速充放電特性及び高電荷容量を有する高速フィブリルバッテリーは、従来のバッテリーよりも小さいスケールの担体及び活物質を使用することによって提供することができる。より小さいスケールの担体及び活物質を提供することによって、担体と活物質との間の電子輸送距離をより短くすることができ、したがって、より高い充放電速度が得られる。現在、グリッドなどの担体構造は、バッテリー用電極が形成されるよう活物質を保持するのに使用される。グリッドの表面は活物質の層でコーティングされ；層は、通常はより小さい粒子で作製される。グリッドからの電子は、通常はグリッドよりも導電性がかなり低い活物質の層内を移動して、活物質粒子と電解質との間の境界上にある、電気化学反応の実際の場所に到達する。活物質層の抵抗は、バッテリーの速度及び電力特性の制限因子である。活性層の抵抗を低減させるには、通常はこの層に、カーボンブラック、カーボンファイバー、及びナノファイバーなどの導電性材料と、他のタイプの導電性添加剤を添加する。
【００３０】
活物質層の抵抗を低減させる別の方法は、活物質層の厚さを低減させることである。活物質層の厚さが所与のグリッド上で低減された場合、活物質の総量も低減されることになり、その結果、バッテリーの容量がより低くなる。厚さが低減された活物質層で同じ容量を維持するために、グリッドの表面積を、例えばナノスケールグリッドを使用することにより増大させてもよい。
【００３１】
さらに現行のバッテリーは、高速（即ち、高速充放電特性）及び高容量のためにサイズ（即ち、より高い容量にはより大きいバッテリー）又は可燃性（即ち、より揮発性のあるバッテリーの化学的性質）を犠牲にする傾向がある。速度及び容量に対するトレードオフとしての、重量及び安全性の懸念により、ほとんどのバッテリー設計者は、受け入れ難い妥協につながる望ましくない決断をすることを強いられる（例えば、高速、高容量、軽量バッテリーでの爆発性若しくは可燃性、又はより低い速度、より低い容量、及び／若しくはより重い重量のバッテリーでの安全性）。
【００３２】
本明細書では、バッテリーに高速、高容量、軽さ、及び安全性を提供することができる電極が提供される。これらの電極は、追加の重量及び／又は追加の安全性の懸念なしに速度及び容量を増大させるのに、集電体と併せてナノファイバー及びナノスケール活物質の性質を利用することができる。
【００３３】
本明細書で使用される集電体という用語は、金属又は他の導電性材料（例えば、炭素）を含むことができ、構造がメッシュ、箔、板、グリッドなどとすることができる。さらに、集電体は電気的に負荷に接続される。集電体に関するさらなる情報は、例えば、参照によりその全体が組み込まれる「Ｈａｎｄｂｏｏｋ  ｏｆ  Ｂａｔｔｅｒｉｅｓ  ａｎｄ  Ｆｕｅｌ  Ｃｅｌｌｓ」、Ｄａｖｉｄ  Ｌｉｎｄｅｎ編、ＭｃＧｒａｗ  Ｈｉｌｌ  Ｉｎｃ．、１９８４に見出すことができる。
【００３４】
増大した速度は、ナノファイバー及びナノスケール活物質を利用する高速フィブリルバッテリーを提供することによって、実現することができる。ナノスケール活物質と集電体（例えば、ナノスケール担体材料）との間で短い電気経路を可能にするために、ナノスケール活物質がナノファイバー上に位置付けられた電極を設けることによって、高速充放電特性を実現することができる。理論に拘泥するものではないが、導電性が不十分な活物質の厚さは、充電及び放電の両方の反応速度を制御すると考えられる。活物質の薄層を設けることによって（即ち、導電性ナノスケールファイバー上のナノスケール活物質）、この制約を制御することができ、電子が活物質中を移動しなければならない距離（したがって、この距離を移動する時間）を低減させることができる。高速フィブリルバッテリーは、薄膜バッテリーなどの他の高電力密度バッテリーよりも高い容量を有することもできるが、それはナノスケール導電性担体（即ち、ナノファイバー）が高多孔率であることにより、バッテリーのかなりの部分を活物質にすることが可能だからである。
【００３５】
図１は、活物質用担体（ｓｕｐｐｏｒｔ）として使用されるナノファイバー１１０及びより太いファイバー１２０を有する、バルク体積（ｂｕｌｋ  ｖｏｌｕｍｅ）を示す。図１に示されるように、ナノファイバー１１０上の活物質の薄層は、同じバルク体積の、より太いファイバー１２０上の活物質の薄層よりも高い容量を提供する。
【００３６】
バッテリーは、電解質中に電極を含む。電極は、アノード及びカソードを含む。放電中、アノード中の化合物又は「活物質」は、酸化反応を受けて１つ又は複数の電子を放出し、一方、カソード中の活物質は、還元反応を受けて自由電子とイオンとを結合させる。活物質のタイプは、２つの電極の化学的性質を持つ半電池電位に基づいて選択することができる。例えば電極は、可能な限り、互いに異なる電位に基づいて選択されてもよい（即ち、標準水素電極（ＳＨＥ：ｓｔａｎｄａｒｄ  ｈｙｄｒｏｇｅｎ  ｅｌｅｃｔｒｏｄｅ）に対し、一方の電極は正電位を有していてもよく他方の電極は負電位を有していてもよい。）。例えばバッテリーは、０．５Ｖと３Ｖの間の電位差を有する２つの電極を収容していてもよい。アノード及びカソードは一緒に働いて、それらの化学反応を介して電気エネルギーを提供する。
【００３７】
バッテリーの容量は、設計製作因子、例えば包装の重量、集電体及び膜の重量などと同様に、電極のエネルギー密度（即ち、各電極内の活物質が保持することのできるエネルギーの量）に依存し、バッテリーの速度又は電力密度は、エネルギー生成化学反応を実施できる速度（即ち、各電極内の活物質によって、電気エネルギーを提供することができる速度）に依存する。
【００３８】
エネルギー密度は、活物質のタイプ及び活物質の量によって決定することができる。この理由のため、特定のタイプの活物質（即ち、化合物）は、特定の用途に対して優れている。例えばリチウムイオンバッテリーは、モバイルデバイス及びコンピューターなどの軽量高性能の用途に使用することができるが、それはこのバッテリーが、これら高性能の用途に望ましいエネルギー密度を有しているからである。鉛−酸（ｌｅａｄ−ａｃｉｄ）などの他のバッテリーは、より低いエネルギー密度を有し、したがって、そのより高い重量に起因して、軽量高性能の用途で電力供給するのに使用することはできない。一方、より低いコスト、高い信頼性、より低いエネルギー密度の要件の用途、例えば自動車用ＳＬＩ（始動、点灯、点火（ｓｔａｒｔｉｎｇ、ｌｉｇｈｔｉｎｇ、ｉｇｎｉｔｉｏｎ））バッテリーでは、より低いコスト及び許容される重量によって、鉛−酸バッテリーをリチウムイオンバッテリーよりも望ましいものにすることができる。
【００３９】
バッテリーのエネルギー密度の増大は、所与の空間により多くの活物質を提供することによって実現することができる。１つの実現例では、ナノファイバー又は好ましくはナノファイバーの網状構造など、より小さい担体構造を使用することによって、少ない体積を担体に割り当てることができ、且つより多くの体積を活物質に割り当てることができる。同様に、導電性担体を使用して集電体を排除することにより、バッテリーのエネルギー密度を増大させることもできる。
【００４０】
参照によりその全てが明らかに組み込まれている、米国特許第６，２０５，０１６号と、その分割特許である米国特許第６，４９１，７８９号、米国特許第６，０３１，７１１号、及び米国特許第６，０９９，９６０号に記載されているように、ナノファイバーは、電気化学キャパシター（ＥＣ：ｅｌｅｃｔｒｏｃｈｅｍｉｃａｌ  ｃａｐａｃｉｔｏｒ）で使用することができる。ＥＣは一般に、バッテリーよりも非常に低いエネルギー密度を有する。それらは、通常はイオン伝導性電解質により分離された多孔質電極の間の電場にエネルギーを貯蔵する。したがって電気化学キャパシターは、本質的に表面電荷としてのみエネルギーを貯蔵することができ、一方、それに対してバッテリーは、セル内の化学反応に対応したエネルギーと、反応物のモル当たりの一定数の電子の通過又はファラデーに関連した化学反応に基づく放電エネルギーとを貯蔵する。
【００４１】
活物質のエネルギー密度の増大は、導電性担体網状構造全体に活物質を分布させることによって実現することもできる。１つの実現例では、活物質のエネルギー密度の増大は、導電性担体系を活物質でコーティングすることにより行うことができる。例えば図２に示されるように、高速フィブリル電極は、一実施形態において、例示的な方法２００によって提供することができる。
【００４２】
Ｂ．電極を作製する方法
【００４３】
図２は、電極を形成することができる例示的な方法２００を示す。図３Ａ〜３Ｆは、図２の方法２００によって電極を形成するための、例示的な図である。図３Ｇは、図２の方法２００からの電極を使用してバッテリーを形成するための、例示的な図である。
【００４４】
方法２００は、ステップ２１０で、ナノファイバーを提供するステップを含むことができる。１つの実現例では、ナノファイバーを液体媒体で又は空気などの別の媒体で提供することができる。
【００４５】
例えば図３Ａに示されるように、第１のナノファイバー３１０及び第２のナノファイバー３１５を、第１の容器３２０内に提供することができる。ナノファイバー３１０、３１５は、同じ又は異なるサイズ（即ち、直径、長さ／直径の比、凝塊サイズなど）のナノファイバーであってもよく、それぞれナノファイバー３１０及びナノファイバー３１５内で、又はナノファイバー３１０とナノファイバー３１５の間で、同じ又は異なるタイプの材料で形成されてもよい。例えばナノファイバー３１０及びナノファイバー３１５は、単層又は多層ナノチューブであってもよく、固体ナノスケールファイバー、フィッシュボーンナノスケールファイバーなどをさらに含んでいてもよい。一実施形態では、ナノファイバー３１５の１本又は複数のナノファイバーは、ナノファイバー３１０の１本若しくは複数のナノファイバーと比べて又は他のナノファイバー３１５の１本若しくは複数のナノファイバーと比べて、同じ又は異なるナノファイバー（及びマイクロファイバー及び／又はマクロファイバー）を含んでいてもよい。
【００４６】
さらに、ナノファイバー３１０、３１５は、サイズ、形状、又は構造の変動ももたらし得る同じ又は異なるバッチで生成されてもよい。一実施形態では、ナノファイバー３１０及びナノファイバー３１５は、それぞれナノファイバー３１０及びナノファイバー３１５の各群の中で類似している。一実施形態では、ナノファイバー３１０及びナノファイバー３１５は、ナノファイバー３１０及びナノファイバー３１５の全体を通してサイズ及び形状が類似していてもよい。ナノファイバー３１０、３１５に関する様々な形状、サイズ、及び構造について、以下にさらに論じる。
【００４７】
ナノファイバー３１０、３１５は、ナノファイバー３１０、３１５を自己組織化（即ち、凝集又は凝塊（ａｇｇｒｅｇａｔｅ  ｏｒ  ａｇｇｌｏｍｅｒａｔｅ））させることができ又は他のナノファイバー３１０、３１５から独立したままにする（即ち、ある間隔距離を維持する）ことができる、液体媒体３２５内に提供されてもよい。一実施形態では、液体媒体３２５は、水溶液又は電解質などの液体ビヒクルを含むことができる。例えば液体媒体３２５は、水であってもよい。ナノファイバーの網状構造化に関するさらなる考察は、その全体が本明細書に組み込まれる米国特許第６０９９９６５号、米国特許第７，９２３，４０３号、及び米国特許出願公開第２００８／０１７６０５２（Ａ１）号に見出すことができる。
【００４８】
図４は、ナノファイバーの網状構造の、走査型電子顕微鏡（ＳＥＭ）画像である。図４に示されるように、ナノファイバー３１０、３１５は、１つ又は複数の凝集が形成されるように、網状構造化されても絡み合っていてもよい。ナノファイバー３１０、３１５のさらなる考察を、以下に示す。
【００４９】
方法２００は、ステップ２２０で、第１のナノファイバー３１０上に活物質を堆積させて、コーティング付きナノファイバーを形成するステップも含むことができる。活物質は、以下にさらに論じるように、電気化学的に活性なナノスケール固体物質など、以下にさらに論じるような、許容エネルギー密度及び電位をバッテリー電極に提供することが可能な任意の材料であってもよい。１つの実現例では、活物質の堆積は、第１のナノファイバー３１０を第２のナノファイバー３１５から分離して、第１のナノファイバー３１０（又は第２のナノファイバー３１５）のみが活物質の堆積に供されてコーティング付きナノファイバーを形成するようにし、一方、第２のナノファイバー３１５は、コーティングされていないナノファイバーのままであるようにすることによって、行ってもよい。活物質は、ステップ２２０でナノファイバーをコーティングするように、第１のナノファイバー３１０上に堆積させるが、ナノスケール物質などの他の材料を第１のナノファイバー３１０上に堆積させてもよい。例えば、局所バッファー又は他のナノスケール物質を、以下にさらに論じるように堆積させてもよい。
【００５０】
例えば、図３Ｂに示すように、第１のナノファイバー３１０を第２の容器３４０内に配置することができ、一方、第２のナノファイバー３１５は第３の容器３５０内に配置することができる。活物質３３０は、第２の容器３４０内で第１のナノファイバー３１０上に堆積させてもよく、一方、第３の容器３５０内のナノファイバー３１５は、活物質３３０を含まないままであってもよい。活物質３３０の堆積は、活物質３３０をナノファイバー３１０の表面に接着させる任意の方法によって行うことができる。例えば堆積は、化学的又は電気化学的堆積によって液相中で行うことができる。別の例として、堆積は、化学気相成長又は物理気相成長により気相中で行うことができる。１つの実現例では、活物質３３０は、Ｎｉ、Ｚｎ、Ｃｄ、Ｆｅ、Ｐｂ、Ｍｎ、Ｃｏ、Ａｇ、Ａｌ、又はＭｇなどの１種又は複数の化合物の、水酸化物、炭酸塩、フッ化物、硫酸塩、シュウ酸塩、リン酸塩の１種又は複数など、電気化学的に活性なナノスケール固体物質を含んでいてもよい。
【００５１】
別の実現例では、活物質の堆積は、局所バッファーの提供と一緒に行ってもよい。局所バッファーは、バッテリーの動作のために提供することができる、中性電解質のｐＨ（即ち、「中性」は、本明細書で論じられる活物質３３０に関し、７から１２．５の間、好ましくは９から１１．５の間のｐＨである。）を緩和し得る添加剤を含むことができる。
【００５２】
方法２００は、活物質３３０でコーティングされた第１のナノファイバー３１０（ステップ２１０などから）と、まだコーティングされていない第２のナノファイバー３１５とを、ステップ２３０で組み合わせるステップも含むことができる。１つの実現例では、活物質３３０コーティングを有する第１のナノファイバー３１０及び第２のナノファイバー３１５は、それらを液体ビヒクル中で一緒に物理的に混合することによって組み合わせてもよい。例えばこれらのファイバーは、混合器、撹拌器、音波処理器、又は超音波処理器を使用するなど、任意の手段によって混合することができる。別の実現例では、これらのファイバーは、混合器、ブレンダー、又はミルなどの任意の手段によって乾燥状態で混合することができ、このミルは、ボールミル又はロッドミル、コロイドミル又はマイクロフルイダイザーなどが含まれるがこれらに限定されない任意の種類の高強度デバイスで、連続的に又はバッチ操作で活物質及びナノファイバーを一緒にミリングすることにより、これらのファイバーを混合することができる。
【００５３】
例えば図３Ｃに示されるように、第２の容器３４０からのコーティング３３０を有するナノファイバー３１０は、第３の容器３５０からのコーティングされていないナノファイバー３１５と組み合わせてもよい。
【００５４】
一実施例では、図３Ｄに示されるように、コーティング３３０を有する第１のナノファイバー３１０及び第２のナノファイバー３１５は、一緒に網状構造化されて、電気連絡領域（ｅｌｅｃｔｒｉｃａｌ  ｃｏｍｍｕｎｉｃａｔｉｏｎ  ａｒｅａ）３６０を有するナノファイバーの電気伝導性網状構造を形成することができる。活物質３３０を有する第１のナノファイバー３１０と第２のナノファイバー３１５とを組み合わせることによって、第１のナノファイバー３１０と第２のナノファイバー３１５との間の導電性を、電気連絡領域３６０内に提供することができる。理論に拘泥するものではないが、ナノファイバー３１５同士の電気接触は、活物質３３０によって妨げられないと考えられる。また、これらの複数の電気接触により、網状構造全体を導電性の高いものにすることができる。
【００５５】
例えば、ナノファイバー内に活物質を再分布させる前の、表面に活物質を含むナノファイバーのＳＥＭ画像である図５に示されるように、活物質３３０を有する第１のナノファイバー３１０（即ち、活物質３３０が表面に配置されているナノファイバー３１０）と第２のナノファイバー３１５（即ち、活物質３３０を持たないナノファイバー）との網状構造を提供することができる。図５に示されるように、活物質３３０は、第１のナノファイバー３１０上に存在して、第２のナノファイバー３１５上には存在していなくてもよい。
【００５６】
方法２００は、ステップ２４０で、網状構造の全体にわたって活物質３３０を再分布させるステップを含むことができる。１つの実現例では、活物質３３０の再分布は、第２のナノファイバー３１０の表面の活物質３３０から第１のナノファイバー３１５の表面に活物質３３０を再結晶化することによって行うことができる。別の実現例では、活物質３３０の再分布は、充放電を介して行ってもよい。
【００５７】
例えば図３Ｅに示されるように、コーティング付きナノファイバー３１０からの活物質３３０は、活物質３３０を再分布させるため、まだコーティングされていないナノファイバー３１５の一部に再分布させることができる。有利には、１つの実現例では、コーティング付きナノファイバー３１０からの活物質３３０は、コーティング付きナノファイバー３１０の表面の被覆とまだコーティングされていないナノファイバー３１５の表面の被覆とを提供することができ、その結果、コーティング付きナノファイバー３１０及びまだコーティングされていないナノファイバー３１５に接触するようになり得る電解質が、下にあるナノファイバー３１０、３１５のいずれにも接触しないようになる。
【００５８】
活物質３３０をナノファイバー３１０、３１５上に直接提供することにより、ナノファイバー３１０、３１５と活物質３３０との間の導電性経路は、その長さを低減させることができ、それにより、得られた電極を通した高い導電速度がもたらされる。
【００５９】
１つの実現例では、ナノファイバー内に活物質を再分布させた後の、表面に活物質を含むナノファイバーのＳＥＭ画像である図６に示されるように、コーティング付きナノファイバー３１０からのコーティングは、第１のコーティング付きナノファイバー３１０から、まだコーティングされていない第２のナノファイバー３１５まで、活物質３３０を分布させることにより、堆積物を有するナノファイバー３１０、３１５の広い面積を覆うように動くことができる。
【００６０】
１つの実現例が図７に示されているが、この図は、図２の方法２００のステップ２４０の例示的なフローチャートであり、図８Ａには、活物質３３０をナノファイバー３１０、３１５中に再分布させた場合の、ナノファイバー３１０、３１５及び活物質３３０が例示的に示される。図７及び８Ａでは、活物質３３０の再分布は、ステップ２４０のサブステップ７１０で、第１の（即ち、コーティング付き）ナノファイバー３１０及び第２の（即ち、コーティングされていない）ナノファイバー３１５を含むナノファイバー網状構造８１０に、電荷を提供することによって行うことができる。電荷を提供することにより、活物質３３０のいくらかは、放出された活物質８２０として第１のナノファイバー３１０から放出することができる。放出された活物質８２０は、コーティング付きの第１のナノファイバー３１０及びコーティングされていない第２のナノファイバー３１５中の領域に放出することができる。
【００６１】
第１のナノファイバー３１０から第２のナノファイバー３１５に放出された活物質８２０の再分布は、サブステップ８２０で行うことができる。放出された活物質８２０は、第２のナノファイバー３１５の最も電気化学的に活性な領域、即ち第２のナノファイバー３１５のコーティングされていない表面であるべき領域上に、堆積することになると考えられる。第２のナノファイバー３１５のコーティングされていない領域は、放出された活物質８２０でコーティングされるが、新たにコーティングされた領域は、第２のナノファイバー３１５のコーティングされていない領域に比べてそれほど電気化学的に活性ではなく、放出された活物質８２０を引きつけないとも考えられる。最終的に、第２のナノファイバー３１５のコーティングされていない領域は、コーティングすることができるようになり、第１のナノファイバー３１０及び第２のナノファイバー３１５の電気化学活性は、放出された活物質８２０の再分布から、平衡に到達すべきである。
【００６２】
或いは、第２のナノファイバー３１５上に堆積させるための、放出された活物質８２０として、コーティング付きの第１のナノファイバー３１０から活物質３３０を放出するのに、他のメカニズムを使用することができる。例えば、活物質３３０を有するコーティング付きナノファイバー３１０とコーティングされていないナノファイバー３１５との網状構造は、液体ビヒクル中で繰り返される加熱及び冷却サイクルに供することができる。活物質３３０は、加熱サイクル中に放出された活物質８２０として部分的に放出することができ、冷却サイクル中に異なる場所で再度堆積させることができる。
【００６３】
次に、ナノファイバー３１０、３１５中に活物質３３０を再分布させた場合の、ナノファイバー３１０、３１５及び活物質３３０の例示的な図である図８Ｂに示されるように、第１のナノファイバー３１０及び第２のナノファイバー３１５の凝塊又は凝集とすることができるナノファイバー網状構造８１０は、放出された活物質８２０に近づきやすくすることができる。コーティング付きナノファイバー網状構造８３０は、再分布を介してコーティング付きナノファイバー網状構造８３０が形成されるように、放出された活物質８２０をコーティングされていない第２のナノファイバー３１５（及びコーティング付きの第１のナノファイバー３１０）に付着させることによって、形成されてもよい。１つの実現例では、様々な再分布メカニズムを介した活物質３３０の数回の再分布を行い、放出された活物質８２０で、まだコーティングされていない第２のナノファイバー３１５をコーティングさせてもよい。再分布メカニズムの一例は、再結晶化であってもよい。
【００６４】
コーティング付きナノファイバー網状構造８３０を形成するために活物質３３０を再分布させることにより、第２のナノファイバー３１５同士の電気連絡を、コーティング付きナノファイバー網状構造８３０内に確立することができる。これは、第２のナノファイバー３１５同士の電気連絡が保存されるように、第２のナノファイバー３１５がコーティングされる前に行うことができる。電気連絡を保存することにより、第２のナノファイバー３１５同士の導電性が活物質３３０によって妨げられず、コーティング付きナノファイバー網状構造８３０の全体にわたる活物質３３０の被覆を最適化することができる。
【００６５】
理論に拘泥するものではないが、網状構造化前に第１のナノファイバー３１０及び第２のナノファイバー３１５をコーティングすると、活物質３３０によってナノファイバー３１０、３１５の間の接合を絶縁させる可能性があり、ナノファイバーが互いに電気連絡するのを妨げる可能性があると考えられる。したがって網状構造の形成ステップは、好ましくはコーティングの前に又はコーティングステップの少なくとも終了前（例えば、再分布が終了する前）である。
【００６６】
図９は、活物質３３０を再分布させる前及び後の、例示的なナノファイバー−ナノスケール活物質電極に関する充放電の結果の、例示的なグラフ表示である。図９に示されるように、分割され、コーティングされ、網状構造化され、再分布させたナノファイバーは、網状構造形化前にコーティングされたナノファイバーに比べて優れた充放電特性を示す。図９では、２つの類似サンプル、ナノファイバーがＺｎＣＯ３でコーティングされた第１のサンプル、ナノファイバーの２／３がＺｎＣＯ３でコーティングされ、１／３がコーティングされていないナノファイバーと混合された第２のサンプルが示される。両方のサンプルを、２Ｃレート（バッテリーが１／２時間で充放電されると予想される電流）で充放電させた。図９は、ＺｎＯ電解質で飽和させた３０％Ｋ２ＣＯ３中でのサイクルを示す。充電曲線は、第１のサンプルではノイズが多いことがわかり、電気接触が不十分であることを示している。一方、第２のサンプルは滑らかである。この結果は、第２のサンプルの放電曲線でのより高い電位に加え、第２のサンプルがより高い電気接触（より低い内部抵抗）を有することを示すように見える。
【００６７】
方法２００は、ステップ２５０で、コーティング付きナノファイバー網状構造８３０から電極を形成するステップを含むことができる。１つの実現例では、コーティング付きナノファイバー網状構造８３０を電解質で濡らすことができる。次に、濡れたコーティング付きナノファイバー網状構造８３０をペーストに作製することができ、このペーストを電極に形成することができる。例えば、ペーストを、導電性フィルム、集電体板などの集電体上に押圧してもよい。別の実現例では、コーティング付きナノファイバー網状構造８３０は、それ自体の集電体とすることができる。
【００６８】
さらに図３Ｆに示されるように、コーティング付きナノファイバー網状構造８３０（又は他のコーティング付きナノファイバー網状構造）のペーストを、集電体板３７０上に提供することができ、リード３８０を取り付けて電極３９０を形成することができる。１つの実現例では、コーティング付きナノファイバー網状構造８３０を、ステップ２４０で、第１のナノファイバー３１０及び第２のナノファイバー３１５を網状構造化するのに使用される電解質と同じ又は異なる電解質で濡らしてもよい。さらにステップ２４０及びステップ２５０は、ステップ２５０で電極を形成し、次いでステップ２４０で活物質を再分布させ；ステップ２４０で活物質を再分布させ、次いでステップ２５０で電極を形成し；ステップ２４０及び２５０で電極を形成し活物質を再分布させることを同時に行うなど、任意の順序で行ってもよく、又は追加の介入ステップを含んでもよい。第１及び第２の電解質、又は単一の電解質を、ステップ２４０及び２５０で使用してもよい。
【００６９】
方法２００は、追加の電極を設けるためにステップ２１０から２５０までを繰り返すことを含むことができる。１つの実現例では、ステップ２１０から２５０までを行ってアノードを形成することができ、次いで異なる活物質を使用して、これらのステップを繰り返すことによりカソードを形成することができる。
【００７０】
図３Ｇは、図２の方法２００からの電極を使用してバッテリーを形成するための、例示的な図である。例えば、図３Ｇに示されるように、リード３８０を有する２つの電極３９０を、電解質３９５を有する容器３８５内に配置して、バッテリーを形成することができる。
【００７１】
Ｃ．電解質の選択
【００７２】
バッテリーの充電／放電速度を増大させる１つの方法は、高速電解質を利用することである。水性電解質は、安全且つ高速とすることができるが、約１ボルトで水が分解する場合には限られた有用性しかない可能性がある。非水性電解質は、より高い電圧に耐えることができるが、通常は、水性電解質よりも導電性が低く（即ち、より遅い）、それと共に可燃性及び爆発性などの安全性に関する問題がある。一実施形態では、電解質は、水性のイオン伝導性電解質を含んでいてもよい。
【００７３】
電解質は、選択される電極との適合性に基づいて、選択することができる。多くのバッテリーの化学的性質、特に金属アノードに関するものもまた、電解質への活物質の溶解が遅くなり且つ／又は望ましくない副反応により自己放電が遅くなる。これらを軽減する方法は公知であるが、問題の程度は、活物質の表面積に基本的には比例する。ナノファイバー電極はほとんどのバッテリー電極よりも非常に高い表面積を有するので、多くの公知の方法は、ナノファイバーをベースにした電極に実用的ではないことがわかる。例えば、添加剤、緩和剤などの量は、溶解度を超える可能性があり、又は別の理由により使用するのが実現不可能になる可能性がある。
【００７４】
１つの実現例では、電解質は、炭酸塩、水酸化物、リン酸塩、フッ化物、及び／又は硫酸塩を含有していてもよい。例えば、ＫＯＨ、ＮａＯＨ、Ｋ２ＣＯ３、Ｋ２ＳＯ４、ＫＦ、ＮａＦ、Ｎａ２ＣＯ３、Ｋ３ＰＯ４、及び／又はＨ２ＳＯ４が、本明細書の電解質に含有されていてもよい。
【００７５】
１つの実現例では、ｐＨ調節−さらにほとんど中性の電解質を使用して−は、溶液を提供してもよい。本明細書で使用される「中性」電解質は、ｐＨレベルが７から１２．５の間である電解質を含むことができる。例えば、９から１１．５までのバルク（即ち全体）ｐＨレベルを有する電解質は、本明細書で論じられる電極の化学的性質及び電解質と組み合わせて、望ましくない副反応を軽減するのに好ましい。
【００７６】
１つの実現例では、局所バッファーを電極に添加して、局所型ｐＨ調節を行ってもよい。局所バッファーを提供することにより、活物質の低速溶解などのアノードに関する問題を引き起こす可能性のある苛性電解質（即ち、ｐＨレベルが１４よりも高い電解質）を回避することができ；苛性電解質を有する電極と同様な電気化学的な結果が、局所バッファーを有する、中性により近い電解質を使用することにより、達成することができる。局所バッファーを加えることにより、電極−電解質系内の局在領域に、１１よりも高い局在化ｐＨを持たせることができ、それにより、中性電解質電極から苛性電解質電極に類似した結果を有する。
【００７７】
局所バッファーは、固体のナノスケール形態で提供されてもよい。局所バッファーを固体形態で提供することにより、固体局所バッファーは、電解質中の局所バッファーのバルク溶解度を超える量で、系の局在領域に提供することができる。さらに、局所バッファーは、より大きい粒子よりもさらに容易に、ナノスケールコーティング付き網状構造全体にわたって分布され得るナノスケール粒子の形で提供されてもよく、それにより局所バッファーを、電解質に溶解することなく、ｐＨ調節の反応に容易に利用可能にすることができる。好ましくは、局所バッファーを提供することによって、イオンは、全体としてより低いｐＨのバルクで局所ｐＨが上昇するように、局所領域で水酸化物イオンを提供するのに利用可能になり得る。１つの実現例では、固体形態の酸化物、水酸化物、又は炭酸塩を、局所バッファーとして提供することができる。一例の局所バッファーはＭｇ（ＯＨ）２であり、これはある特定の電解質によって溶解されることなく水酸化物イオンを容易に提供することができる。別の例の局所バッファーはＣａ（ＯＨ）２であり、これも、ある特定の電解質によって溶解されることなく水酸化物イオンを容易に提供することができる。
【００７８】
局所バッファーは、ナノファイバー上に活物質を堆積させる前、後、又は最中に、局所バッファー固体添加剤をナノファイバー上に堆積させることによって提供されてもよい。例えば、局所バッファーは、ナノファイバーの表面、活物質の表面に堆積させることができ、又は活物質と共に堆積させることができる。
【００７９】
１つの実現例では、バルクｐＨが約１１の中性電解質において、網状構造が形成されるようにステップ２３０で、局所バッファーを：（１）コーティング付きの第１のナノファイバー３１０（活物質３３０を堆積させる前又は後）；（２）第２のナノファイバー３１５；（３）コーティング付きの第１のナノファイバー３１０及び第２のナノファイバー３１５の両方；並びに／又は（４）第１のナノファイバー３１０及び第２のナノファイバー３１５を有する系に、添加してもよく又はこれらの上に堆積させてもよい。
【００８０】
水性電解質には、上記の通り、気体の発生を引き起こす望ましくない副反応がある。導電性担体網状構造の露出した表面は、所望の半電池反応を引き起こすのに必要な電圧と大体同じ電圧で、水からの水素の発生又は酸素の発生を触媒する可能性がある。したがって、導電性担体網状構造の表面は、気体の発生が低減するように且つ充放電効率が増大するように活物質で覆うことによって、望ましくは電気化学的に絶縁されてもよい。
【００８１】
追加の活物質の堆積によって、気体の発生を低減し又は防止するように、導電性担体網状構造の被覆を実現することができないことがある。本明細書の一実施形態では、活物質３３０は、好ましくは電解質からコーティング付きナノファイバー網状構造８３０として網状構造化されるときに、活物質３３０が電気化学的に第１のナノファイバー３１０と第２のナノファイバー３１５とを隔離するように提供されてもよい。より多くの活物質３３０を堆積させることは、完全な被覆を実現することができないと考えられる。溶液からの結晶化又は堆積は、ナノファイバー３１０、３１５に残された剥き出しの表面の被覆を改善するのではなく、既にそこにある活物質３３０上に、活物質３３０を優先的に堆積させると考えられる。同じ材料上での結晶形成のエネルギーは、通常、異なる材料上での核形成よりも低く、それにより、既に堆積させた活物質３３０は、追加の材料３３０のさらなる堆積に関してより好ましい物質として働くことができる。
【００８２】
Ｄ．ナノファイバーの選択
【００８３】
活物質は一般に機械的支持体をあまり提供しないので、もしある場合には、ナノファイバーの網状構造の形をとるナノファイバーを、電極の活物質の機械的支持体（ｍｅｃｈａｎｉｃａｌ  ｓｕｐｐｏｒｔ）のために提供することができる。活物質に支持体を提供することに加え、ナノファイバーの網状構造もまた、電気を電極から外部負荷に電気を通すために（即ち、電子に経路を提供するために）使用することができる。ナノファイバーの網状構造は、ランダムな相互貫入網状構造（ｒａｎｄｏｍ  ｉｎｔｅｒｐｅｎｅｔｒａｔｉｎｇ  ｎｅｔｗｏｒｋ）内にナノファイバーを凝集させることによって形成することができ、このランダムな相互貫入網状構造によって担持される活物質に近づくように電子に経路を提供することができる。
【００８４】
さらに、充電及び放電の両方においてバッテリーを高速にするために、活物質をナノファイバーに極めて接近させて（即ち、接触させて）提供することはできない。活物質を担持するナノファイバーの網状構造を提供することにより、活物質とナノファイバーの網状構造内のナノファイバーとの間の距離をゼロに近づけることができ、活物質とナノファイバーの間に電子を容易に流すことができる。
【００８５】
「ナノチューブ」、「フィブリル」、及び「カーボンナノチューブ」という用語は、単層（ｓｉｎｇｌｅ  ｗａｌｌ）（即ち、ナノチューブ軸に平行な単一のグラフェン層のみ）若しくは多層（ｍｕｌｔｉ−ｗａｌｌ）（即ち、ナノチューブ軸に大体平行な複数のグラフェン層）カーボンナノチューブ、又は他のナノスケールサイズのファイバーを指すのに、同義で使用される。それぞれは、例えば多層ナノチューブの場合には１ミクロン未満、０．５ミクロン未満、０．２ミクロン未満、１００ｎｍ未満、５０ｎｍ未満、２０ｎｍ未満；又は例えば単層ナノチューブの場合には５ナノメートル未満の、断面（例えば、縁部を有する角化ファイバー（ａｎｇｕｌａｒ  ｆｉｂｅｒｓ））又は直径（例えば、丸みのついた）を有する細長い構造を指す。他のタイプのカーボンナノチューブも公知であり、例えばフィッシュボーンフィブリル（例えば、グラフェンシートが、ナノチューブ軸に対してヘリンボーンパターン（ｈｅｒｒｉｎｇｂｏｎｅ  ｐａｔｔｅｒｎ）内に配置される。）、「バッキーチューブ」などがある。生成されたとき、カーボンナノチューブは、個別のナノチューブ、ナノチューブの凝集体（即ち、絡み合ったカーボンナノチューブを含む、稠密な微視的粒状構造）、又は両方の混合物の形をとってもよい。これらの配座及び構造のそれぞれは、本明細書で論じられるように「ナノファイバー」として使用されてもよいが、それは活物質を担持するためにそれぞれが電気伝導性の網状構造を形成可能な構造を提供すると考えられるからである。
【００８６】
「ナノファイバー」という用語はより広く、ナノチューブ及び他のナノサイズのファイバーであって中空でなくてもよく又はグラフェンシートの定められた向きが不十分なものであってもよく、又は熱分解性炭素の外層で覆われてもよいものを包含する。ナノファイバーに関するさらなる考察は、参照によりその全体が組み込まれる米国特許第５，８００，７０６号及び／又は米国特許第６，０９９，９６０号に見出すことができる。
【００８７】
ナノファイバーは、様々な形で存在し、金属表面での様々な炭素含有気体の触媒分解を通して調製されてきた。これらには、参照によりその全体が共に本明細書に組み込まれるＴｅｎｎｅｎｔらの米国特許第６，０９９，９６５号及びＭｏｙらの米国特許第５，５６９，６３５号に記載されたものが含まれる。
【００８８】
一実施形態では、ナノファイバーは、、炭化水素又はＣＯなどの他のガス状炭素化合物から、担持された又は浮動性の触媒粒子を介して、触媒成長によって作製される。
【００８９】
ナノファイバーは、絡み合ったカーボンナノチューブの稠密な微視的粒状構造であってもよく且つバードネスト（「ＢＮ：ｂｉｒｄ  ｎｅｓｔ」）、綿あめ（「ＣＣ：ｃｏｔｔｏｎ  ｃａｎｄｙ」）、コーマ糸（「ＣＹ：ｃｏｍｂｅｄ  ｙａｒｎ」）、又はオープンネット（「ＯＮ：ｏｐｅｎ  ｎｅｔ」）の形態に似ていてもよい、カーボンナノチューブの凝集体として形成されてもよい。ナノファイバーは、平らな担体上で成長させてもよく、このナノファイバーは一端が担体に付着し且つ互いに平行で、「フォレスト」構造を形成する。凝集体はカーボンナノチューブの生成中に形成され、凝集体の形態は、触媒担体の選択により影響を受ける。完全にランダムな内部テクスチャーを有する多孔質担体、例えばヒュームドシリカ又はヒュームドアルミナは、全方向にナノチューブを成長させ、その結果、バードネスト凝集体を形成する。コーマ糸及びオープンネット凝集体は、１つ又は複数の容易に切断可能な平面を有する担体を使用して調製され、例えば鉄又は鉄含有金属触媒粒子は、１つ又は複数の容易に切断可能な表面を有する担体材料上に堆積させ、表面積はグラム当たり少なくとも１平方メートルである。
【００９０】
凝集体内の個々のカーボンナノチューブは、特定の方向に配向してもよく（例えば、「ＣＣ」、「ＣＹ」、及び「ＯＮ」凝集体のように）、又は配向していなくてもよい（即ち、異なる方向にランダムに配向し、例えば、「ＢＮ」凝集体のように）。カーボンナノチューブの「凝塊」（ａｇｇｌｏｍｅｒａｔｅｓ）は、カーボンナノチューブ「凝集体」（ａｇｇｒｅｇａｔｅｓ）から構成される。カーボンナノチューブ「凝集体」は、その構造をカーボンナノチューブ「凝塊」で保持する。したがって、例えば「ＢＮ」凝塊は、「ＢＮ」凝集体を含有していてもよい。
【００９１】
「ＢＮ」構造は、例えば、参照によりその全体が本明細書に組み込まれる米国特許第５，４５６，８９７号に開示されるように、調製されてもよい。「ＢＮ」凝塊は、０．１ｇ／ｃｃ超の典型的な密度、例えば０．１２ｇ／ｃｃで、緊密充填される。透過型電子顕微鏡法（「ＴＥＭ」）は、「ＢＮ」凝塊として形成されたカーボンナノチューブに関して真の配向がないことを明らかにする。「ＢＮ」凝塊を生成するのに使用されるプロセス及び触媒について記述する特許には、参照によりその全体が共に本明細書に組み込まれる米国特許第５，７０７，９１６号及び第５，５００，２００号が含まれる。
【００９２】
一方、「ＣＣ」、「ＯＮ」、及び「ＣＹ」凝塊は、より低い密度、典型的には０．１ｇ／ｃｃ未満、例えば０．０８ｇ／ｃｃを有し、それらのＴＥＭは、ナノチューブの好ましい配向を明らかにする。参照によりその全体が本明細書に組み込まれる米国特許第５，４５６，８９７号は、平面担体上に担持された触媒からの、これら配向した凝塊の生成について記述する。「ＣＹ」は、総じて、個々のカーボンナノチューブが配向している凝集体を指してもよく、「ＣＣ」凝集体は、「ＣＹ」凝集体からの、より特異的な低密度の形態である。
【００９３】
カーボンナノチューブは、市販の連続カーボンファイバーと区別可能である。例えば、常に１．０ミクロン超であり典型的には５から７ミクロンである連続カーボンファイバーの直径もまた、通常１．０ミクロン未満のカーボンナノチューブの直径よりもはるかに大きい。カーボンナノチューブは、カーボンファイバーよりも非常に優れた強度及び導電性も有する。
【００９４】
カーボンナノチューブは、標準的な黒鉛及びカーボンブラックなどの他の炭素形態とは物理的及び化学的にも異なる。標準的な黒鉛は、定義によれば平らである。カーボンブラックは、ｓｐ２及びｓｐ３結合の両方の存在によって一般に特徴付けられる、不規則な形状の非晶質構造である。一方、カーボンナノチューブは、ナノチューブの円柱軸に対して実質的に同心円上に配置された、規則的な黒鉛炭素原子の１つ又は複数の層を有する。とりわけこれらの相違は、黒鉛及びカーボンブラックを、カーボンナノチューブの化学的性質の不十分な予測因子（ｐｏｏｒ  ｐｒｅｄｉｃｔｏｒｓ）にする。
【００９５】
本明細書で使用される「多層ナノチューブ」は、例えばＴｅｎｎｅｎｔらの米国特許第５，１７１，５６０号に記載されるものなど、実質的に直径が一定である実質的に円柱状の黒鉛状ナノチューブであり且つそのｃ軸が円柱軸に実質的に直交する円柱状の黒鉛状シート又は層を含む、カーボンナノチューブを指す。「多層ナノチューブ」という用語は、「多層ナノチューブ（ｍｕｌｔｉ−ｗａｌｌ  ｎａｎｏｔｕｂｅ）」、「多層化ナノチューブ（ｍｕｌｔｉ−ｗａｌｌｅｄ  ｎａｎｏｔｕｂｅ）」、「多層ナノチューブ（ｍｕｌｔｉｗａｌｌ  ｎａｎｏｔｕｂｅ）」などを含むがこれらに限定されない前記用語の全ての変形例と同義であることを意味する。
【００９６】
本明細書で使用される「単層ナノチューブ」は、例えばＭｏｙらの米国特許第６，２２１，３３０号に記載されるものなど、実質的に直径が一定である実質的に円柱状の黒鉛状ナノチューブであり且つそのｃ軸が円柱軸に実質的に直交する単一の円柱状の黒鉛状シート又は層を含む、カーボンナノチューブを指す。「単層ナノチューブ」という用語は、「単層ナノチューブ（ｓｉｎｇｌｅ−ｗａｌｌ  ｎａｎｏｔｕｂｅ）」、「単層化ナノチューブ（ｓｉｎｇｌｅ−ｗａｌｌｅｄ  ｎａｎｏｔｕｂｅ）」、「単層ナノチューブ（ｓｉｎｇｌｅ  ｗａｌｌ  ｎａｎｏｔｕｂｅ）」などを含むがこれらに限定されない前記用語の全ての変形例と同義であることを意味する。
【００９７】
多層カーボンナノチューブは、容易に官能化され得ることが理解される。ナノチューブを官能化する方法は、参照によりその全体が組み込まれる米国特許第６，２０３，８１４号、米国特許第７，４１３，７２３号、及び米国特許第６，８７２，６８１号で論じられる。そのような官能化多層カーボンナノチューブは、作製されたままの非官能化多層カーボンナノチューブよりも容易に、水性媒体中に分散することができる。
【００９８】
一般に、官能的に修飾されたナノチューブは、水性電解質と官能的に修飾されたナノチューブとの副反応を悪化させる可能性がある。しかし、表面上の官能基は、ナノファイバーに活物質３３０をより良好に接着するのに有益となり得る。１つの実現例では、コーティング付きナノファイバー網状構造８３０上に活物質を再分布させるステップは、官能基によって助けられてもよい。再分布後、ナノファイバーは、電解質ともはや直接接触しなくなり（ナノファイバーがコーティングされることになるので）；したがって副反応を最小限に抑えることができる。ナノファイバー網状構造の導電性は、ナノファイバーの固有の導電性だけでなく網状構造内のファイバーの平均長さ及び空間密度にも依存する。網状構造の抵抗は、交点でのファイバー間抵抗から主に誘導されることが考えられる。
【００９９】
Ｅ．活物質の選択
【０１００】
「活物質」及び「電気活性剤」という用語は、バッテリーで電気エネルギーへの変換のための化学エネルギーを提供する化合物を指すのに、同義で使用される。活物質は、電子の放出又は受容に関与することができる物質であってもよいという点で、電気化学的活物質であってもよい。活物質は、ナノスケールレベルで提供されてもよい。一実施形態では、活物質は、電気化学的活物質のナノスケールサイズの粒子など、電気化学的に活性なナノスケール固体物質であってもよい。
【０１０１】
バッテリー用の活物質の選択は、エネルギー密度及び電力密度以外の因子に依存する。これらの因子には：コスト、安全性、寿命、信頼性、温度安定性、故障モードなどが含まれるが、これらに限定するものではない。本明細書で提供される実施形態では、任意のバッテリーシステム又は個々の電極の電力密度を改善することができる電極が提供される。しかし、可逆的であることが公知である電極の化学的性質が好ましい。これらには、ＮｉＯＯＨ／Ｎｉ（ＯＨ）２；Ｚｎ／ＺｎＯＨ；Ｃｄ／Ｃｄ（ＯＨ）２；Ｆｅ／Ｆｅ（ＯＨ）２；Ｐｂ／Ｐｂ（ＯＨ）２；Ｐｂ／ＰｂＳＯ４；ＭｎＯ２／Ｍｎ２Ｏ３；ＰｂＯ２／ＰｂＳＯ４；Ｃｏ／Ｃｏ（ＯＨ）２；Ａｇ／ＡｇＯ；Ａｌ／Ａｌ２Ｏ３；Ｍｇ／Ｍｇ（ＯＨ）２、金属／金属水和物などが含まれるが、これらに限定するものではない。
【０１０２】
一実施形態では、活物質は、溶液から、ナノスケールサイズの形態の活物質を堆積させることによって提供されてもよい。一実施形態では、活物質は、ナノファイバー上への堆積後、ナノスケールの固体材料であってもよい。
【０１０３】
さらに活物質は、適用により、本明細書に記述されるように電極内で電解質からの絶縁をもたらしてもよい。一実施形態では、活物質は、電極内のナノファイバーと電解質との間の相互作用を低減させ又は妨げてもよい。例えば、本明細書に提供される方法を利用することによって、ナノファイバーと電解質との間の副反応を、ナノファイバーを電解質から絶縁する活物質の存在によって低減させることができる。
【０１０４】
水性電解質は、本明細書に記述されるバッテリーのエネルギー密度をより良好に活用できるので、水性電解質に適合性ある系も好ましい。
【０１０５】
Ｆ．電極の形成
【０１０６】
本明細書の実施形態では、電極は、２次元シート又はマットの形で作製し又は提供することができる。２次元シートが提供される場合、シートは、集電体と共にデバイスに組み立ててもよい。例えば集電体は、電極に平行に且つ密接に接触して位置合わせされた箔又は導電層の形で提供することができる。電極のスルーシート導電性は、バッテリーの電力密度を制限しないように十分高くなければならない。
【０１０７】
３次元マットが提供される場合、マットは、所望の厚さを有していてもよい。電極の性能は活物質の厚さと共に変化してもよいが、そのような変動は、種々の活物質に基づいて生じてもよい。
【０１０８】
一実施形態では、コーティング付きナノチューブ網状構造電極は、それ自体の集電体として機能することができる。この場合、コーティング付きナノチューブ網状構造電極は、その縁部を通して外部負荷に（又はスタック内の他のセルに）接続することができ、その結果、電極平面の方向での導電性（ｘ−ｙ導電性）がセル抵抗に極めて重要なものになる。このセル抵抗は、２００ｏｈｍｓ−ｃｍより少なくてもよく、より好ましくは１００ｏｈｍｓ−ｃｍ未満、さらにより好ましくは５０ｏｈｍｓ−ｃｍ未満でもよい。
【０１０９】
Ｇ．実施形態
【０１１０】
一実施形態では、ナノファイバー−ＭｎＯ２電極をナノファイバー−Ｚｎ電極と対にして、バッテリー内に１対の高速フィブリル（ナノファイバー）電極を提供することができる。他の実施形態では、ナノファイバーと、Ｚｎ、Ｃｏ、Ｃｄ、Ｆｅ、及び／又はＰｂの化合物とを含む電極を、ナノファイバーと、Ｎｉの化合物とを含む電極と対にして、高速フィブリル電極を提供することができる。
【０１１１】
一実施形態では、ナノファイバー電極は、より多くの活物質を電極内に存在させるため、ナノファイバーよりも多くの活物質を含有していてもよい。例えばナノファイバー電極は、５０重量％未満のナノファイバーを含有していてもよい。別の実施例では、ナノファイバー電極は、２５重量％未満のナノファイバーを含有していてもよく、これは７５重量％超の活物質を含んでいてもよい。
【０１１２】
一実施形態では、ナノファイバー電極は、沈殿することなく充放電を終了させるのに十分な電解質が得られる、多孔率レベルを有することができる。例えばナノファイバー電極は、気孔率が５０から９０体積％の網状構造を含有していてもよく、これは沈殿することなく充放電を終了させるのに十分なレベルの電解質を得ることができる。別の実施例として、ナノファイバー電極は、多孔率により活物質に充てることができる電極体積が減少するので、活性成分に充てられる電極体積が増大するように、気孔率が５０から８０体積％の網状構造を含有していてもよい。
【０１１３】
一実施形態では、活物質３３０及び電解質は、ナノファイバー電極と組み合わせた状態で、充放電効率を９０％よりも高くすることができるように選択されてもよい。別の実施形態では、活物質３３０及び電解質は、ナノファイバー電極と組み合わせた状態で、充放電効率を９５％よりも高くすることができるように選択されてもよい。例えば、Ｚｎ活物質３３０及びＫ２ＣＯ３電解質を含む電極は、９０％超の充放電効率を提供することができる（以下にさらに説明するように）。
【０１１４】
本明細書の実施形態は、好ましい電極の電気化学的態様について記述していることを理解すべきである。他の成分を、物理的又は電気的性質が変化するように電極用のペースト又はマットに添加してもよい。結合剤と、導電性、サイクル寿命、熱安定性、電荷保持、シェルフライフ、構造的完全性、又は他のパラメーターを改善する添加剤を、用いてもよい。一般に、添加剤の量は、電極のエネルギー又は電力密度を実質的に変化させないよう十分に、少ないものであるべきである。例えば添加剤は、好ましくは、電極の２０重量％未満、より好ましくは電極の１０重量％未満、さらにより好ましくは電極の５重量％未満で添加されてもよい。添加剤の例は、参照によりその全体が共に組み込まれる米国特許第６，７９０，５５９号（例えば、Ｎｉ電極への添加剤：活物質利用の場合はフッ化物塩０．１〜１％）及び米国特許第６，８１１，９２６号（例えば、Ｚｎ電極への添加剤：無機ファイバー（アルミナ及びシリカ、２〜１５％）及び酸化ビスマス（２〜１０％）、サイクル寿命に関して）に見出すことができる。
【０１１５】
一実施形態では、エネルギー貯蔵デバイスで非対称電極を使用してもよい。例えば、本明細書で提供されるナノファイバー電極は、既存のバッテリーを修正するために従来の電極と組み合わせてもよい。別の例として、本明細書で提供されるナノファイバー電極は、電気化学キャパシター（即ち、スーパーキャパシター）電極と組み合わせて、既存のスーパーキャパシターを修正してもよい。
【実施例】
【０１１６】
Ｈ．実施例
【０１１７】
（例１）
電極を作製する方法
【０１１８】
最初に、活物質３３０を網状構造形成ステップに導入することができる。この導入は、陰イオンが、活物質３３０の陽イオンと、例えば難溶性塩ＮｉＣＯ３又はＺｎＣＯ３のみを形成する、水性電解質中で、ナノファイバーのごく一部への従来の「粗い」堆積によって行ってもよい。難溶性塩は、１ｇ／１００ｇ未満であるがゼロよりは大きい溶解度を有する任意の塩であってもよい。一実施形態では、難溶性塩は、ゼロよりも大きく０．１ｇ／１００ｇ未満の溶解度を有していてもよい。例えば難溶性塩には、水酸化物、炭酸塩、フッ化物、硫酸塩、シュウ酸塩、リン酸塩を含めてもよいが、これらに限定するものではない。
【０１１９】
難溶性塩は、コーティングの任意の再分布をアシストする中間体として提供されてもよい。難溶性塩をナノファイバーの一部の上に前もって堆積させた場合、網状構造形成ステップは、「粗くコーティングされた」及び「プレーンな」（コーティングされていない／堆積させていない）ナノファイバーの両方を含むことができる。
【０１２０】
上述の方法２００を使用して、第１のナノファイバー３１０、好ましくは非酸化ナノファイバーを、例えばＮｉ（ＮＯ３）２又はＺｎＳＯ４などの易溶性塩を含んでいてもよい液体ビヒクル中に得ることができる。非酸化又は酸化ファイバーを使用してもよい。非酸化及び酸化ファイバーのさらなる考察は、参照によりその全体が組み込まれる米国特許第７，４１３，７２３号に見出すことができる。
【０１２１】
本明細書で使用される易溶性塩は、所望の化学的性質を持つ難溶性化合物を形成することができる任意の可溶性化合物であってもよい。塩化物、硝酸塩、炭酸水素塩、一部の硫酸塩、及びその他の可溶性塩を、方法２００の活物質堆積ステップ２２０で使用してもよい。次に、Ｋ２ＣＯ３又はＫＯＨなどの反応物を、可溶性塩を含む液体ビヒクルに添加することができ、反応物を可溶性塩と組み合わせて、コーティング付きナノファイバー３１０上に、対応する難溶性塩を堆積させることができる。この難溶性塩は、上記にて論じたように、方法２００のステップ２４０後、活物質３３０になることができる。
【０１２２】
次に、繰り返し充放電を、適切な電解質中にあるコーティング付きナノファイバー３１０とコーティングされていないナノファイバー３１５との網状構造に適用して、ナノファイバー３１０、３１５の全てを覆うように活物質３３０を再分布させることにより、コーティング付きナノファイバー網状構造８３０を形成してもよい。
【０１２３】
任意選択で「局所バッファー」を、コーティング付きナノファイバー３１０、コーティングされていないナノファイバー３１５、又は両方に提供することができる。１つの実現例では、局所バッファーは、難溶性塩（活物質３３０になる。）と一緒に堆積させることができ、又は難溶性塩を堆積させる前若しくは後に堆積させることができる。
【０１２４】
１つの実現例では、局所バッファーは、酸化物、水酸化物、又は炭酸塩を含んでいてもよい。例えば、局所バッファーは、Ｍｇ又はＣａの酸化物、水酸化物、又は炭酸塩を含んでいてもよい。別の例として、局所バッファーは、Ｍｇ（ＯＨ）２又はＣａ（ＯＨ）２を含んでいてもよい。一実施形態では、局所バッファーはＭｇ（ＯＨ）２であってもよく、２つの電極用の活物質は、それぞれＮｉ（ＯＨ）２及びＺｎ（ＯＨ）２であってもよい。
【０１２５】
活物質３３０と局所バッファーとを同時に堆積させることによって、充電回復率％で測定することができる電極性能を、改善することができる。１つの実現例では、局所バッファーは、ナノファイバー３１０上に活物質３３０と同時に堆積させてもよく、活物質３３０の後にナノファイバー３１０上に堆積させてもよく、ナノファイバー３１５上に堆積させてもよく、又はコーティング付きナノファイバー３１０及びナノファイバー３１５の両方の上に堆積させてもよい。１つの実現例では、局所バッファーは、活物質３３０の量に対して化学的に均等な２０％から１００％の量で添加されてもよい。
【０１２６】
理論に拘泥するものではないが、Ｍｇ（ＯＨ）２などの局所バッファーは、コーティングされていないナノファイバーの網状構造内に、局所的に増大するｐＨを生成してもよく、これは結果としてＮｉ（ＯＨ）２酸化又はＺｎ（ＯＨ）２還元などの半電池反応の性能を改善することができる。Ｚｎ側では、高いｐＨが、水素発生よりもＺｎ還元を助け、一方、Ｎｉ側では、局所的に高いｐＨによって、代わりに使用することができる濃縮された苛性電解質よりも中性の電解質中で、充電プロセスを作用させることが可能になる。
【０１２７】
さらに、電極の調製に、セル使用のためとは異なる電解質を使用してもよい。一実施形態では、ＫＯＨなどの濃縮された苛性電解質（即ち、ｐＨが１４よりも大きい。）を、電極の調製に使用することができ、Ｋ２ＣＯ３などの異なる、より中性の電解質（即ち、ｐＨが７から１２の間）を、セル使用のために使用することができる。１つの実現例では、電極組立て用の電解質は、中間体の塩の溶解度に基づいて選択することができ、一方、セル使用のための別の電解質は、活物質の安定性に基づいて選択することができる。例えばＮｉ（ＯＨ）２電極は、ＫＯＨ電極調製電解質溶液から除去され、セル使用のための炭酸塩電解質に移されてもよい。別の実施形態では、Ｋ２ＳＯ４などの中性電解質を、ＰｂＳＯ４電極の調製に使用してもよく、Ｈ２ＳＯ４などの異なる電解質を、セル使用のために使用してもよい。
【０１２８】
（例２）
バッテリーを作製する方法
【０１２９】
一実施形態では、炭酸塩電解質を含むＮｉ−Ｚｎバッテリーが提供される。
【０１３０】
ナノファイバー及び活物質のＮｉ電極材料は、下記の通り調製した：
ａ．  ＣＣ形態ナノファイバー３０ｍｇを、Ｔｒｉｔｏｎ  Ｘ−１００（商標）界面活性剤２滴を含む１００ｍｌの脱イオン（ＤＩ：ｄｅｉｏｎｉｚｅｄ）水中で、超音波処理した。
ｂ．  懸濁液の１／３を別に取っておいた。
ｃ．  ３ｍＭ  Ｎｉ（ＮＯ３）２・６Ｈ２Ｏ及び１．５ｍＭ  ＭｇＣｌ２を、懸濁液の２／３に溶解した。
ｄ．  ４．５ｍＭ  Ｋ２ＣＯ３を１０ｍｌのＤＩ水に溶解し、懸濁液に１滴ずつ添加して、ＮｉＣＯ３及びＭｇＣＯ３を沈殿させた。
ｅ．  混合物を沸騰させ、次いで冷却して、ＭｇＣＯ３の沈殿を容易にした。
ｆ．  コーティングされていないナノファイバーを含有する、別に取っておいた懸濁液の１／３を、懸濁液の２／３（即ち、ＮｉＣＯ３及びＭｇＣＯ３沈殿物を含有する懸濁液）に添加し、撹拌し、次いでナイロン膜上に濾過した。
ｇ．  濾過から除かれた、残存する材料を、１２０℃で乾燥した。
ｈ．  材料は、４０１ｍｇの重量増加を示し、これは約１２６ｍｇのＭｇＣＯ３（１．５ｍＭ）及び約２７５ｍｇのＮｉＣＯ３（２．３ｍＭ）と推定される。
【０１３１】
Ｚｎ電極材料は、下記の通り調製した：
ａ．  ２０ｍｇのＣＣフィブリルを、Ｔｒｉｔｏｎ  Ｘ−１００（商標）界面活性剤２滴を含む１００ｍｌのＤＩ水中で、超音波処理した。
ｂ．  懸濁液の１／３を、別に取っておいた。
ｃ．  １．５ｍＭ  ＺｎＳＯ４を、懸濁液の２／３に添加し、１．５ｍＭ  Ｋ２ＣＯ３（１０ｍｌのＤＩ水に溶解した。）で１滴ずつ沈殿させた。
ｄ．  １．５ｍＭ  ＭｇＣｌ２を懸濁液に添加し、３ｍＭ  ＫＯＨ（１０ｍｌのＤＩ水に溶解した。）で１滴ずつ沈殿させた。
ｅ．  フィブリルの残りの１／３を添加し、十分に撹拌し、ナイロン膜上に濾過した。
ｆ．  材料を１２０℃で乾燥した。
ｇ．  材料は、２２５ｍｇの重量増加を示し、これは約８７ｍｇのＭｇ（ＯＨ）２（１．５ｍＭ）及び約１３８ｍｇのＺｎＣＯ３（１．１ｍＭ）と推定される。
【０１３２】
Ｎｉ電極は、下記の通り調製した：
ａ．  ニッケル材料（４０ｍｇ→０．２１ｍＭ  Ｎｉ、Ｃレート＝５．７ｍＡ）を、３０％ＫＯＨで濡らし、粉砕してペーストにした。
ｂ．  ペーストを、集電体として導電性フィルムを有する（ニッケル板により支持されている。）単極セル内に配置した。
ｃ．  電極を、対電極としてＰｔ板を有する状態で、約２Ｃレートで、３０％ＫＯＨ電解質中で２回充放電させた。２回目の放電によって、理論容量の８４％を得た。例示的なナノファイバー−ナノスケールＮｉ電極に関する放電結果の、例示的なグラフ表示である図１０を参照されたい。あと数回繰り返した場合（本明細書では図示せず。）、充放電効率は１００％に近づくと考えられ、これは実際に、水分解及び酸素発生の副反応が、このように調製された電極では生じないことを示す。
ｄ．  セルから電極を取り出さずに、ＤＩ水で濯いだ。
【０１３３】
Ｚｎ電極を、下記の通り調製した：
ａ．  Ｚｎ材料（２３ｍｇ→０．１０ｍＭ  Ｚｎ、Ｃレート＝５．５ｍＡ）を、電解質（３０％Ｋ２ＣＯ３、ＺｎＯで飽和させたもの）で濡らした。
ｂ．  材料を、集電体として導電性フィルムを有する（ニッケル板により支持されている。）単極セル内に配置した。
ｃ．  電極を、対電極としてＰｔ板を有する状態で、２Ｃレートで１回充放電させた。放電によって、理論容量の９４％を得た。例示的なナノファイバー−ナノスケールＺｎ電極に関する放電結果の、例示的なグラフ表示である図１１を参照されたい。
ｄ．  Ｐｔ板及び参照電極（Ａｇ／ＡｇＣｌ）をセルから除去し、ニッケル電極を代わりにビーカー内に配置した。
ｅ．  セルを、最初の６サイクルは２Ｃレートの定電流で充電し、次いで異なる定電圧で行った。
【０１３４】
別の設備（ｆｉｘｔｕｒｅ）におけるＺｎ−Ｎｉ電極は、２Ｃレートで７０％の容量を得た。図１２は、例えば、個別の電極（ｓｅｐａｒａｔｅ  ｅｌｅｃｔｒｏｄｅｓ）として２回の充放電サイクル、個別の電極として９回の充放電サイクル、及びバッテリーセル（即ち、電極を組み合わせたもの）として１８回の充放電サイクル後の、ナノファイバー−ナノスケール電極に関する放電結果の、例示的なグラフ表示である。図１２では、１Ｖのカットオフ電圧付近で、バッテリーが完全に放電されていないことがわかる。完全容量を見るために、２Ｃレートでの放電後、バッテリーを０．２Ｃレートで放電させた（カットオフ電圧は１Ｖに保持した。）。２回目のサイクルでは、完全回復容量が７４％であり、９回目のサイクルでは８２％であった。しかし、電圧は、１回目のサイクルでの充電効率が十分高くなかったので、低下した。約８５％で開始され、１０回目のサイクルでは９０％に上昇した。追加のサイクルは、個々の充電効率を１００％に近づけ得ると考えられる。
【０１３５】
１３回目のサイクル後、充電と放電との間で３０分経過させ、その結果を、遅延のない１２回目のサイクルの回復容量と比較した。電荷の量は、これら２つのサイクルで同じであった。これら２つのサイクルでの全回復容量間の差は、４％未満であった。
【０１３６】
１４回目のサイクル後、サンプルをバッテリーセル内に配置した。図１２には、バッテリーの放電曲線が２Ｃレートで示されている。サンプルを移動させる過程で、容量がいくらか失われたようであるが、電圧は予測通りに改善した。
【０１３７】
上記実施例は、コーティング付きナノファイバーから形成された２つの電極及び比較的中性の電解質を利用する、Ｎｉ−Ｚｎバッテリーを示す。Ｎｉ−Ｚｎバッテリーは、活物質のナノスケールの性質に起因した高電力特性、及び選択された電解質での電極の高い安定性を示すことができる。
【０１３８】
ナノファイバー／ＮｉＯＯＨ電極及びナノファイバー／Ｚｎ電極は、高速充放電が可能なものを作製することができる。しかし、標準的な３０％ＫＯＨ電解質では、Ｚｎ電極が不安定になる可能性があり、亜鉛酸塩イオンとして素早く溶解する可能性がある。この問題を克服するために、より活性ではない３０％Ｋ２ＣＯ３電解質を使用することができる。Ｚｎは、過剰なＯＨ−イオンが存在しない状態で、さらにより安定であると予測される。それでも、ヒドロキシルイオンがバッテリーの充電サイクルに使用される可能性がある。
【０１３９】
アノード側では、水素発生の電位が電解質のｐＨに直接依存するので、より高いｐＨ、より少ない量のＨ２が形成される。カソード側では、充電中に酸が形成される可能性があり、これはＮｉ活物質に対する酸の影響を防ぎ又は低減させるために、且つ炭酸塩イオンからＣＯ２ガスへの変換も低減させるために、中和する必要があり得る。ＯＨ−イオンを提供するために、Ｍｇ（ＯＨ）２を活物質に添加することができる。水酸化マグネシウムは、炭酸マグネシウムと同様に、電解質中に溶解されない可能性があり、初期堆積の場所から離れることなく相互に変換されると予測することができる。
【０１４０】
一実施例のバッテリーでは、このバッテリーは、電極の化学的性質が異なる２つの電極を含んでいてもよい。この実現例では、２つの電極の一方が、カーボンナノチューブなどのナノファイバーを含んでいてもよい。この実現例では、ナノファイバー含有電極は、５０％、６０％、７０％、又は８０％超の気孔率を有していてもよい。さらに、ナノファイバー含有電極は、２５重量％、２０重量％、１５重量％、又は１０重量％未満のナノファイバーを含んでいてもよい。さらに、バッテリーは、周囲条件で、１Ｃレートで放電した場合に、理論電圧の８０％、８５％、９０％、又は９５％超のセル電圧を有していてもよい。さらにバッテリーは、２Ｃレートで再充電した場合に、９５％、９８％、又は９９％超の再充電効率を有していてもよい。バッテリーは、ｐＨ１２．５未満の電解質も含んでもよく、それはＫ２ＣＯ３を含有してもよい。ナノファイバー含有電極は、電極中のナノファイバーとは別に、集電体を含まなくてもよい。さらに、２つの電極は、Ｎｉ化合物を含有する電極又はＺｎ化合物を含有する電極であってもよい。
【０１４１】
本明細書に記述される電極は、バッテリー内で使用されてもよい。電極は、単回使用の再充電できないバッテリー（しばしば、「１次電池」と呼ばれる。）又は多回使用の再充電可能なバッテリー（しばしば、「２次電池」と呼ばれる。）内に設けることができる。電極は、フレキシブルバッテリー又は他のタイプのバッテリー内に設けることもできる。
【０１４２】
本発明について、その好ましい実施形態を参照しながら詳細に述べてきたが、添付される特許請求の範囲から逸脱することなく、変更及び修正を行うことができ且つ均等物を用いることができることが、当業者には明らかであろう。
【図１】
2019036550.tif 000003
【図２】
2019036550.tif 000004
【図３Ａ−３Ｃ】
2019036550.tif 000005
【図３Ｄ−３Ｆ】
2019036550.tif 000006
【図３Ｇ】
2019036550.tif 000007
【図４】
2019036550.tif 000008
【図５】
2019036550.tif 000009
【図６】
2019036550.tif 000010
【図７】
2019036550.tif 000011
【図８Ａ】
2019036550.tif 000012
【図８Ｂ】
2019036550.tif 000013
【図９】
2019036550.tif 000014
【図１０】
2019036550.tif 000015
【図１１】
2019036550.tif 000016
【図１２】
2019036550.tif 000017
【手続補正書】
【提出日】平成30年10月31日(2018.10.31)
【手続補正１】
【補正対象書類名】特許請求の範囲
【補正対象項目名】全文
【補正方法】変更
【補正の内容】
【特許請求の範囲】
【請求項１】
ナノスケールコーティング付き網状構造を含む電極であって、
ナノスケール網状構造が形成されるように第２のカーボンナノチューブに電気的に接続された第１のカーボンナノチューブであって、第２のカーボンナノチューブの少なくとも１つは第２のカーボンナノチューブの別のカーボンナノチューブに電気接触しており、第２のカーボンナノチューブの少なくとも１つは第２のカーボンナノチューブの別のカーボンナノチューブとの隙間空間を形成している、第１のカーボンナノチューブと、
第１のカーボンナノチューブ上で且つ複数の第２のカーボンナノチューブの間の隙間空間に設けられた活物質コーティングであって、複数の第２のカーボンナノチューブの間の電気的接触は活物質コーティングを含まない、活物質コーティングと
を含む、電極。
【請求項２】
活物質コーティングが、第１のカーボンナノチューブから第２のカーボンナノチューブの少なくとも一部に再分布されており、活物質コーティングが、第２のカーボンナノチューブ同士の電気接続を妨げない、請求項１に記載の電極。
【請求項３】
第１のカーボンナノチューブ及び第２のカーボンナノチューブが、カーボンナノチューブのランダムな相互貫入網状構造を形成する、請求項１に記載の電極。
【請求項４】
第１のカーボンナノチューブ及び第２のカーボンナノチューブが、ナノスケールコーティング付き網状構造の最大で５０重量％を構成し、活物質コーティングが、ナノスケールコーティング付き網状構造の少なくとも５０重量％を構成する、請求項１に記載の電極。
【請求項５】
活物質コーティングが、電気活性剤を含む、請求項１に記載の電極。
【請求項６】
２つの電極と電解質とを含むバッテリーであって、
少なくとも１つの電極が、
ナノスケール網状構造が形成されるように第２のカーボンナノチューブに電気的に接続された第１のカーボンナノチューブであり、第２のカーボンナノチューブの少なくとも１つは第２のカーボンナノチューブの別のカーボンナノチューブに電気接触している、第１のカーボンナノチューブと、
第１のカーボンナノチューブの一部及び第２のカーボンナノチューブの一部の上に設けられた活物質コーティングであり、第２のカーボンナノチューブの少なくとも１つは、活物質コーティングの下で第２のカーボンナノチューブの他の少なくとも１つと直接接触しており、直接接触は活物質コーティングを含まない、活物質コーティングと
を含むナノスケールコーティング付き網状構造
を含む、上記バッテリー。
【請求項７】
周囲条件で、１Ｃレートで放電した場合に、理論電圧の８０％超のセル電圧を有し、及び／又は２Ｃレートで再充電した場合に、９５％超の再充電効率を有する、請求項６に記載のバッテリー。
【請求項８】
電解質が水溶液を含む、請求項６に記載のバッテリー。
【請求項９】
電解質が、ｐＨ１２．５未満の溶液を含む、請求項６に記載のバッテリー。
【請求項１０】
活物質コーティングが、Ｚｎ、Ｃｄ、Ｃｏ、Ｎｉ、Ｆｅ、Ｐｂ、Ａｌ、Ｍｎ、又はＡｇの化合物を含む、請求項６に記載のバッテリー。
【請求項１１】
第２の電極をさらに含み、第１の電極が、少なくともＮｉの化合物を含む活物質を含み、第２の電極が、少なくともＺｎの化合物を含む活物質を含み、電解質が水溶液を含む、請求項６に記載のバッテリー。
【請求項１２】
第１の電極を提供するステップであり、第１の電極を形成するステップが、
第１のカーボンナノチューブを提供するステップ、
第２のカーボンナノチューブを提供するステップであって、第２のカーボンナノチューブは他の第２のカーボンナノチューブと直接接触しており、第２のカーボンナノチューブが他の第２のカーボンナノチューブと接触していない領域に隙間空間を形成する、ステップ、
コーティング付きカーボンナノチューブが形成されるように第１のカーボンナノチューブをナノスケール活物質でコーティングするステップ、
コーティング付きカーボンナノチューブ及び第２のカーボンナノチューブの網状構造を形成するステップ、
第１の電解質を提供するステップ、及び
第１の電極が形成されるように第１の電解質中において、ナノスケール活物質を、コーティング付きカーボンナノチューブから第２のカーボンナノチューブに再分布させるステップであって、活物質が複数の第２のカーボンナノチューブの間の隙間空間に移動するようにするが、第２のカーボンナノチューブが第１の電解質中の他の第２のカーボンナノチューブと直接接触している場所には移動しないようにして第１の電極を形成する、ステップ
を含む、第１の電極を提供するステップと、
第２の電解質を提供するステップと、
第２の電極を提供するステップと、
バッテリーが形成されるように第１及び第２の電極を第２の電解質中に設けるステップと
を含み、第１の電解質及び第２の電解質が異なる電解質である、
バッテリーを形成する方法。
【請求項１３】
第１のカーボンナノチューブをナノスケール活物質でコーティングするステップが、第１のカーボンナノチューブを電気化学的に活性なナノスケール固体物質でコーティングするステップを含む、請求項１２に記載の方法。
【請求項１４】
第１のカーボンナノチューブを電気化学的に活性なナノスケール固体物質でコーティングするステップが、第１のカーボンナノチューブを、Ｎｉ、Ｚｎ、Ｃｄ、Ｆｅ、Ｐｂ、Ｍｎ、Ｃｏ、Ａｇ、Ａｌ、又はＭｇの化合物でコーティングするステップを含む、請求項１３に記載の方法。
【請求項１５】
第１のカーボンナノチューブを電気化学的に活性なナノスケール固体物質でコーティングするステップが、第１のカーボンナノチューブを、水酸化物、炭酸塩、フッ化物、硫酸塩、シュウ酸塩、リン酸塩の１種又は複数でコーティングするステップを含む、請求項１３に記載の方法。
【請求項１６】
固体形態の酸化物、水酸化物、又は炭酸塩の１種又は複数を、第１のカーボンナノチューブを提供するステップに、第２のカーボンナノチューブを提供するステップに、又はコーティング付きカーボンナノチューブが形成されるように第１のカーボンナノチューブをナノスケール活物質でコーティングするステップに提供するステップをさらに含む、請求項１２に記載の方法。
【請求項１７】
固体形態の酸化物、水酸化物、又は炭酸塩の１種又は複数を提供するステップが、固体形態のＭｇ又はＣａの酸化物、水酸化物、又は炭酸塩の１種又は複数を提供するステップを含む、請求項１６に記載の方法。
【請求項１８】
固体形態の酸化物、水酸化物、又は炭酸塩の１種又は複数を提供するステップが、固体形態のＭｇ（ＯＨ）２又はＣａ（ＯＨ）２を提供するステップを含む、請求項１６に記載の方法。
【請求項１９】
固体形態の酸化物、水酸化物、又は炭酸塩の１種又は複数を提供するステップが、固体形態の酸化物、水酸化物、又は炭酸塩を、第１のカーボンナノチューブ、第２のカーボンナノチューブ、又は第１のカーボンナノチューブ及び第２のカーボンナノチューブの両方の上に堆積させるステップを含む、請求項１６に記載の方法。
【請求項２０】
固体形態の酸化物、水酸化物、又は炭酸塩の１種又は複数を提供するステップが、
固体形態の酸化物、水酸化物、若しくは炭酸塩の１種若しくは複数を、第１のカーボンナノチューブの表面、若しくはナノスケール活物質の表面に堆積させるステップ、又は
固体形態の酸化物、水酸化物、若しくは炭酸塩の１種若しくは複数と、ナノスケール活物質とを、第１のカーボンナノチューブ上に同時に堆積させるステップ
を含む、請求項１６に記載の方法。
【手続補正２】
【補正対象書類名】図面
【補正対象項目名】図８Ａ
【補正方法】変更
【補正の内容】
【図８Ａ】
2019036550.tif 000018
【手続補正３】
【補正対象書類名】図面
【補正対象項目名】図８Ｂ
【補正方法】変更
【補正の内容】
【図８Ｂ】
2019036550.tif 000019
【外国語明細書】
2019036550000001.pdf